(57)【要約】【課題】生体内で所望の期間機能した後で分解され、分解が進むにしたがって、生体内で再生された血管組織に置換される人工血管、および、当該人工血管の製造方法を提供する。【解決手段】生体由来の血管組織から細胞を除去して得られる細胞外マトリックスによって形成されている人工血管であって、上記細胞外マトリックスは、架橋剤によって架橋されており、上記細胞外マトリックスには、増殖因子が付加されている人工血管を用いる。【選択図】なし【特許請求の範囲】
【請求項１】
生体由来の血管組織から細胞を除去して得られる細胞外マトリックスによって形成されている人工血管であって、
上記細胞外マトリックスは、架橋剤によって架橋されており、
上記細胞外マトリックスには、増殖因子が付加されていることを特徴とする人工血管。
【請求項２】
上記架橋剤は、グルタルアルデヒド、ポリエチレングリコールのスクシンイミド誘導体またはオキサゾリン系ポリマーであることを特徴とする請求項１に記載の人工血管。
【請求項３】
上記細胞外マトリックスは、上記架橋剤を５〜２０重量％含む水溶液中で、３〜７２時間、架橋されたものであることを特徴とする請求項１または２に記載の人工血管。
【請求項４】
上記増殖因子は、ＦＧＦ、ＶＥＧＦ、ＴＧＦ−β、アンジオポエチンまたはＰＤＧＦであることを特徴とする請求項１〜３の何れか１項に記載の人工血管。
【請求項５】
上記血管組織の内腔断面の直径が４ｍｍ以下であることを特徴とする請求項１〜４の何れか１項に記載の人工血管。
【請求項６】
上記細胞外マトリックスには、更に、アミノ酸配列（ＰＯＧ）ｎ−Ｘ−（ＲＥＤＶ）ｍ（ここで、ｎおよびｍは、各々１以上の任意の整数であり、Ｘは、０個以上の任意の数の任意のアミノ酸からなるペプチドリンカーである）を含むペプチドが付加されていることを特徴とする請求項１〜５の何れか１項に記載の人工血管。
【請求項７】
上記ｎは、３以上２０以下の整数であり、
上記ｍは、１以上１０以下の整数であることを特徴とする請求項６に記載の人工血管。
【請求項８】
上記Ｘは、１以上の任意の数のグリシンからなるペプチドリンカー、１以上の任意の数のアラニンからなるペプチドリンカー、１以上の任意の数のセリンからなるペプチドリンカー、または、グリシン、アラニンおよびセリンからなる群から選択される少なくとも２種類のアミノ酸からなるペプチドリンカーであることを特徴とする請求項６または７に記載の人工血管。
【請求項９】
生体由来の血管組織から細胞が除去された細胞外マトリックスを、架橋剤によって架橋する架橋工程と、
上記細胞外マトリックスに増殖因子を付加する増殖因子付加工程と、を含むことを特徴とする人工血管の製造方法。
【請求項１０】
上記架橋剤は、グルタルアルデヒド、ポリエチレングリコールのスクシンイミド誘導体またはオキサゾリン系ポリマーであることを特徴とする請求項９に記載の人工血管の製造方法。
【請求項１１】
上記架橋工程では、上記細胞外マトリックスを、上記架橋剤を５〜２０重量％含む水溶液中で、３〜７２時間、架橋させることを特徴とする請求項９または１０に記載の人工血管の製造方法。
【請求項１２】
上記増殖因子は、ＦＧＦ、ＶＥＧＦ、ＴＧＦ−β、アンジオポエチンまたはＰＤＧＦであることを特徴とする請求項９〜１１の何れか１項に記載の人工血管の製造方法。
【請求項１３】
上記血管組織の内腔断面の直径が４ｍｍ以下であることを特徴とする請求項９〜１２の何れか１項に記載の人工血管の製造方法。
【請求項１４】
上記細胞外マトリックスに、更に、アミノ酸配列（ＰＯＧ）ｎ−Ｘ−（ＲＥＤＶ）ｍ（ここで、ｎおよびｍは、各々１以上の任意の整数であり、Ｘは、０個以上の任意の数の任意のアミノ酸からなるペプチドリンカーである）を含むペプチドを付加するペプチド付加工程を含むことを特徴とする請求項９〜１３の何れか１項に記載の人工血管の製造方法。
【請求項１５】
上記ｎは、３以上２０以下の整数であり、
上記ｍは、１以上１０以下の整数であることを特徴とする請求項１４に記載の人工血管の製造方法。
【請求項１６】
上記Ｘは、１以上の任意の数のグリシンからなるペプチドリンカー、１以上の任意の数のアラニンからなるペプチドリンカー、１以上の任意の数のセリンからなるペプチドリンカー、または、グリシン、アラニンおよびセリンからなる群から選択される少なくとも２種類のアミノ酸からなるペプチドリンカーであることを特徴とする請求項１４または１５に記載の人工血管の製造方法。
【発明の詳細な説明】
【技術分野】
【０００１】
本発明は、人工血管、および、人工血管の製造方法に関する。
【背景技術】
【０００２】
現在、生体内の元々の組織に代わって生体内で機能し得る人工組織に注目が集まっており、その開発が進められている（例えば、特許文献１および２、並びに、非特許文献１）。例えば、移植可能な動物に由来する各種組織、または、移植可能な動物に由来する各種組織から細胞等を除去した結合組織、を人工組織として用いる技術の開発が進められている。
【０００３】
人工組織の種類としては多様であり、例えば、軟組織（例えば、血管、心臓弁膜、角膜、羊膜、および硬膜など）、硬組織（例えば、骨、軟骨、および歯など）、または、臓器（例えば、心臓、腎臓、肝臓、膵臓、および脳など）として機能し得る人工組織の開発が進められている。
【０００４】
具体的に、非特許文献１には、移植可能な動物に由来する大動脈弁を用いた人工組織が開示されている。生体内で長期間安定して機能することを可能にするために、当該人工組織としては、移植可能な動物に由来する大動脈弁を高濃度のグルタルアルデヒド水溶液（具体的には、２．５％のグルタルアルデヒド水溶液）によって架橋したものが用いられている。つまり、非特許文献１に記載の人工組織では、移植可能な動物に由来する大動脈弁に対して、導入し得る最大限の架橋構造を導入している。これによって、生体内で人工組織が劣化することを防いでいる。
【０００５】
生体内に存在する組織の中でも、血管は、様々な太さ、長さ、分岐等を有するバリエーションに富んだ組織であるといえる。また、血管は、絶えず血流からの圧力を受けるという過酷な環境に晒されるため、また、縫合等の手術時に大きな力が加わるため、強度が高い必要がある。
【０００６】
近年、循環器系の疾患を患う患者の数が増加するにしたがって、人工血管の需要が増加し、当該需要に応えるために、様々な人工血管が開発され用いられている。
【０００７】
例えば、ｅＰＴＦＥやダクロン（登録商標）などの合成高分子によって作製された人工血管が開発され、用いられている。このような合成高分子によって作製される人工血管は、内腔の断面が太い場合（換言すれば、中口径や大口径である場合）には有効に機能し、このような人工血管は、年間略７０万本も使用されている。
【０００８】
更に、特許文献３〜５には、合成高分子によって作製された人工血管に、更にＦＧＦ（fibroblast growth factor）などを付加させた人工血管が開示されている。
【先行技術文献】
【特許文献】
【０００９】
【特許文献１】日本国公開特許公報「特開２００４−９７５５２号公報（２００４年４月２日公開）」
【特許文献２】ＵＳ２００２／００７７６９７Ａ１（２００２年６月２０日公開）
【特許文献３】日本国公開特許公報「特開平５−７６５８８号公報（１９９３年３月３０日公開）」
【特許文献４】日本国公開特許公報「特開平９−２１５７４６号公報（１９９７年８月１９日公開）」
【特許文献５】日本国公開特許公報「特開平９−２６２２８２号公報（１９９７年１０月７日公開）」
【非特許文献】
【００１０】
【非特許文献１】Carpentier et al., Journal of Thoracic and Cardiovascular Surgery, Volume 58, Number 4, October 1969, p467-483
【発明の概要】
【発明が解決しようとする課題】
【００１１】
しかしながら、上記従来の人工血管は、生体内で、安全にかつ安定して機能し続けることが困難であるという問題点を有していた。
【００１２】
例えば、上記従来の人工血管は、長期間にわたって生体内に存在し続けると、生体内で劣化が進み、様々な特性が低下するという問題点を有していた。
【００１３】
また、上記従来の人工血管は、長期間にわたって生体内に存在し続けると、生体内にて炎症などの様々な症状を引き起こす虞があるという問題点を有していた。
【００１４】
また、上記従来の人工血管は、生体内で移植時の形態（例えば、長さ、太さ、枝分かれの有無など）を維持するので、生体が成長した場合に、人工血管のサイズが生体に合わないなどの問題が生じていた。そして、当該問題点を解決するためには、生体の成長に伴って、新たな人工血管を移植し直す必要が生じていた。
【００１５】
本発明は、上記従来の問題点に鑑みなされたものであって、その目的は、生体内で所望の期間機能した後で分解されるとともに、分解が進むにしたがって、生体内で再生された血管組織と置換される人工血管、および、当該人工血管の製造方法を提供することにある。
【課題を解決するための手段】
【００１６】
本発明者らは、人工血管の研究を進める過程において、以下の（ａ）〜（ｃ）の事象を発見した。つまり、
（ａ）生体由来の血管組織から細胞を除去して得られる細胞外マトリックスによって形成されている人工血管を生体内へ移植すると、当該人工血管が生体内で分解されて消失すること；
（ｂ）生体由来の血管組織から細胞を除去して得られる細胞外マトリックスによって形成されている人工血管を生体内へ移植すると、当該人工血管を構成している細胞外マトリックス内へ生体内の各種細胞が入り込み、当該細胞によって血管が再生されること；
（ｃ）生体内における人工血管の分解速度は、人工血管を構成している細胞外マトリックス内へ入り込んだ細胞による血管の再生速度よりも早いこと。つまり、血管の再生が完了する前に、血管再生の足場として機能する細胞外マトリックスが分解されて消失すること。
【００１７】
本発明者らは、人工血管の分解速度と血管の再生速度とのバランスを調節することによって、生体内で所望の期間機能した後で分解されるとともに、分解が進むにしたがって、生体内で再生された血管組織に置換される人工血管を実現できるのではないかとの仮説の元、更なる研究を推し進めた。
【００１８】
そして、本発明者らは、架橋剤によって架橋された細胞外マトリックスと増殖因子とを併せ持つ人工血管は、人工血管の分解速度と血管の再生速度との良好なバランスをとることが可能であり、かつ、生体によって再生される血管によって効率よく置換され得る（換言すれば、人工血管が生体内から消失するときに、血管の再生が略完了する）ことを見出し、本発明を完成させるに至った。
【００１９】
本発明の人工血管は、上記課題を解決するために、生体由来の血管組織から細胞を除去して得られる細胞外マトリックスによって形成されている人工血管であって、上記細胞外マトリックスは、架橋剤によって架橋されており、上記細胞外マトリックスには、増殖因子が付加されていることを特徴としている。
【００２０】
本発明の人工血管では、上記架橋剤は、グルタルアルデヒド、ポリエチレングリコールのスクシンイミド誘導体またはオキサゾリン系ポリマーであることが好ましい。
【００２１】
本発明の人工血管では、上記細胞外マトリックスは、上記架橋剤を５〜２０重量％含む水溶液中で、３〜７２時間、架橋されたものであることが好ましい。
【００２２】
本発明の人工血管では、上記増殖因子は、ＦＧＦ、ＶＥＧＦ、ＴＧＦ−β、アンジオポエチンまたはＰＤＧＦであることが好ましい。
【００２３】
本発明の人工血管では、上記血管組織の内腔断面の直径が４ｍｍ以下であることが好ましい。
【００２４】
本発明の人工血管では、上記細胞外マトリックスには、更に、アミノ酸配列（ＰＯＧ）ｎ−Ｘ−（ＲＥＤＶ）ｍ（ここで、ｎおよびｍは、各々１以上の任意の整数であり、Ｘは、０個以上の任意の数の任意のアミノ酸からなるペプチドリンカーである）を含むペプチドが付加されていることが好ましい。
【００２５】
本発明の人工血管では、上記ｎは、３以上２０以下の整数であり、上記ｍは、１以上１０以下の整数であることが好ましい。
【００２６】
本発明の人工血管では、上記Ｘは、１以上の任意の数のグリシンからなるペプチドリンカー、１以上の任意の数のアラニンからなるペプチドリンカー、１以上の任意の数のセリンからなるペプチドリンカー、または、グリシン、アラニンおよびセリンからなる群から選択される少なくとも２種類のアミノ酸からなるペプチドリンカーであることが好ましい。
【００２７】
本発明の人工血管の製造方法は、上記課題を解決するために、生体由来の血管組織から細胞が除去された細胞外マトリックスを、架橋剤によって架橋する架橋工程と、上記細胞外マトリックスに増殖因子を付加する増殖因子付加工程と、を含むことを特徴としている。
【００２８】
本発明の人工血管の製造方法では、上記架橋剤は、グルタルアルデヒド、ポリエチレングリコールのスクシンイミド誘導体またはオキサゾリン系ポリマーであることが好ましい。
【００２９】
本発明の人工血管の製造方法では、上記架橋工程では、上記細胞外マトリックスを、上記架橋剤を５〜２０重量％含む水溶液中で、３〜７２時間、架橋させることが好ましい。
【００３０】
本発明の人工血管の製造方法では、上記増殖因子は、ＦＧＦ、ＶＥＧＦ、ＴＧＦ−β、アンジオポエチンまたはＰＤＧＦであることが好ましい。
【００３１】
本発明の人工血管の製造方法では、上記血管組織の内腔断面の直径が４ｍｍ以下であることが好ましい。
【００３２】
本発明の人工血管の製造方法は、上記細胞外マトリックスに、更に、アミノ酸配列（ＰＯＧ）ｎ−Ｘ−（ＲＥＤＶ）ｍ（ここで、ｎおよびｍは、各々１以上の任意の整数であり、Ｘは、０個以上の任意の数の任意のアミノ酸からなるペプチドリンカーである）を含むペプチドを付加するペプチド付加工程を含むことが好ましい。
【００３３】
本発明の人工血管の製造方法では、上記ｎは、３以上２０以下の整数であり、上記ｍは、１以上１０以下の整数であることが好ましい。
【００３４】
本発明の人工血管の製造方法では、上記Ｘは、１以上の任意の数のグリシンからなるペプチドリンカー、１以上の任意の数のアラニンからなるペプチドリンカー、１以上の任意の数のセリンからなるペプチドリンカー、または、グリシン、アラニンおよびセリンからなる群から選択される少なくとも２種類のアミノ酸からなるペプチドリンカーであることが好ましい。
【発明の効果】
【００３５】
内腔の直径が細い（例えば、４ｍｍ以下）人工血管の場合、移植後に、人工血管の内腔に血栓が形成されたり、人工血管の内腔で生体由来の組織が異常増殖するなどによって、血流が阻害される。それ故に、内腔の直径が細い人工血管の実現は、困難であった。本発明の人工血管は、人工血管の機能が失われる前に、生体内で再生された血管組織に置換され得るので、本発明であれば、内腔の直径が細い（例えば、４ｍｍ以下）人工血管が有していた問題点を解決できるという効果を奏する。
【００３６】
本発明の人工血管は、人工血管の機能が失われる前に、生体内で再生された血管組織に置換され得るので、人工血管が移植された生体内の箇所の良好な血流を、絶えず維持することができるという効果を奏する。
【００３７】
本発明の人工血管は、生体内で再生された血管組織に置換されるので、生体内で炎症などの様々な症状が引き起こされること防止できるという効果を奏する。
【００３８】
本発明の人工血管は、生体内で再生された血管組織に置換されるので、生体の成長にともなって新しい人工血管を移植し直す必要がないという効果を奏する。
【００３９】
本発明の人工血管は、生体内で再生された血管組織に置換されるので、血液の抗凝固剤の服用量を減少させることができるという効果を奏する。
【００４０】
本発明の人工血管は、材料として自家血管を用いる必要が無いので、患者の体に負担を強いることが無いという効果を奏する。
【００４１】
本発明の人工血管は、各種動物の血管組織を用いて作製され得るので、製造コストを低下させることができるとともに、大量生産を可能にするという効果を奏する。
【００４２】
本発明の人工血管は、十分な強度を備えているので、静脈（低圧系）としてのみならず、動脈（高圧系）としても利用できるという効果を奏する。
【００４３】
本発明の人工血管は、様々な形態（例えば、様々な長さ、様々な太さ、枝の有無など）であり得るので、生体内で遠く離れた箇所を繋ぐバイパス手術など、様々な用途に利用することができるという効果を奏する。
【００４４】
本発明の人工血管は、安全であることが証明されており既に臨床にて利用されている各種材料（細胞外マトリックス、架橋剤、増殖因子）を用いて作製され得るので、生体に対して高い安全性を提供することができるという効果を奏する。
【図面の簡単な説明】
【００４５】
【図１】本発明の実施例における、人工血管の破断強度の試験結果を示すグラフである。
【図２】本発明の実施例における、人工血管の破断強度の試験結果を示すグラフである。
【図３】本発明の実施例における、人工血管の染色像を示す写真である。
【図４】本発明の実施例における、大腿−大腿交叉バイパス術を用いた人工血管の移植手術の概要を説明する図である。
【図５】本発明の実施例における、人工血管の超音波エコーの試験結果を示す図である。
【図６】本発明の実施例における、人工血管の破断強度の試験結果を示すグラフである。
【図７】本発明の実施例における、人工血管に付加された増殖因子の量を示すグラフである。
【図８】本発明の実施例における、人工血管の周囲に誘導されている組織を示す写真である。
【図９】本発明の実施例における、人工血管の力学強度の変化を示すグラフである。
【図１０】本発明の実施例における、人工血管の免疫応答を示す写真である。
【発明を実施するための形態】
【００４６】
本発明の一実施の形態について以下に説明するが、本発明はこれに限定されるものではない。本発明は、以下に説示する各構成に限定されるものではなく、特許請求の範囲に示した範囲で種々の変更が可能であり、異なる実施形態や実施例にそれぞれ開示された技術的手段を適宜組み合わせて得られる実施形態や実施例についても本発明の技術的範囲に含まれる。
【００４７】
また、本明細書において「Ａ〜Ｂ」と記載した場合には、「Ａ以上Ｂ以下」を意図する。
【００４８】
〔１．人工血管〕
本実施の形態の人工血管は、生体由来の血管組織から細胞を除去して得られる細胞外マトリックスによって形成されている人工血管であって、上記細胞外マトリックスは、架橋剤によって架橋されており、かつ、上記細胞外マトリックスには、増殖因子が付加されている人工血管である。以下に、各構成について説明する。
【００４９】
本実施の形態の人工血管は、加圧処理などによって、生体由来の血管組織から細胞を除去して得られる細胞外マトリックスによって形成されている人工血管である。なお、細胞を除去する方法は当該方法に限定されない。
【００５０】
血管組織を加圧処理することによって得られる細胞外マトリックスは、極めてインタクトな状態に近い細胞外マトリックスであるとともに、効率よく細胞および細胞の構成成分が除去された細胞外マトリックスである。このような細胞外マトリックスを用いて作製された人工血管は、基本的に、生体適合性が高く拒絶反応が低い人工血管となり得る。
【００５１】
上述した生体としては特に限定されないが、例えば、非ヒト動物（例えば、走鳥類、鳥類、または、哺乳類など）を挙げることが可能である。
【００５２】
上記哺乳類としては特に限定されないが、例えば、マウス、ラット、ウサギ、ヤギ、ヒツジ、サルなどを揚げることができる。
【００５３】
上述した生体の中では、走鳥類（例えば、エミュー、キーウィ、ダチョウ、ヒクイドリ、または、レアなど）が好ましいといえる。走鳥類の首は一般的に長く、当該首に存在する頚動脈などの血管は、細く、長く、かつ、分岐が少ない。それ故に、走鳥類の血管を用いて人工血管を作製すれば、内腔の断面がより小さく、より長く、かつ、より分岐の少ない人工血管を実現することができる。このような人工血管は、臨床の現場において、極めて有用であるといえる。また、走鳥類などは飼育が容易であるために、多量の血管組織を安定的に供給することもできる。
【００５４】
本実施の形態の人工血管は、上述した生体に由来する血管組織から細胞を除去して得られる細胞外マトリックスによって形成されている。なお、本明細書において「血管組織」とは、血管を構成する細胞外マトリックスと、血管を構成する細胞と、によって形成されている組織を意図する。更に具体的には、本明細書において「血管組織」とは、内皮細胞などによって形成されている内膜と、平滑筋細胞、弾性繊維およびコラーゲン繊維などによって形成されている中膜と、繊維芽細胞および結合組織などによって形成されている外膜と、によって形成されている組織を意図する。
【００５５】
生体由来の血管組織の具体的な構成としては特に限定されず、動脈であってもよいし、静脈であってもよい。本実施の形態の人工血管は、インタクトな状態に極めて近い細胞外マトリックスによって形成されているので、材料として動脈を用いたとしても、また、静脈を用いたとしても、非常に強度の高い人工血管を実現することができる。但し、より強度の高い人工血管を実現するという観点からは、血管組織は動脈であることが好ましいといえる。一方、より容積の大きな内腔を有する人工血管を実現するという観点からは、血管組織は静脈であることが好ましいといえる。それ故に、人工血管の目的に合わせて、血管組織の種類を適宜選択すればよい。
【００５６】
本実施の形態の人工血管は、動脈用の人工血管として用いることも可能であるし、静脈用の人工血管として用いることも可能である。本発明の人工血管は、より血流の早い箇所の血管（具体的には、動脈用の人工血管）として用いた場合に、より効果的に血栓を防止することができる傾向を有している。このような血流の早い箇所では人工血管に対してより高い圧力が加わるので、人工血管の強度が、より高いことが好ましいといえる。したがって、動脈用の人工血管を製造する場合には、上記血管組織は動脈であることが好ましいといえる。
【００５７】
また、本実施の形態の人工血管は、細胞外マトリックスの供給源である上記生体に由来する細胞および細胞の構成成分の含有量が極めて少ないので、人工血管に対する拒絶反応の発生を防ぐことができる。それ故に、本実施の形態の人工血管は、細胞外マトリックスの供給源である生体（例えば、走鳥類）とは異なる種の生体（例えば、哺乳類）に対して移植するための人工血管であってもよい。勿論、本実施の形態の人工血管は、細胞外マトリックスの供給源である生体と同じ種の生体に対して移植するための人工血管であってもよい。
【００５８】
本発明では、細胞外マトリックスから生体に由来する細胞および細胞の構成成分（例えば、ＤＮＡなど）が効率よく除去されているので、人工血管の移植時の拒絶反応の発生を防ぐことができる。具体的に言えば、細胞外マトリックスに細胞および細胞の構成成分が残存していると、このような細胞外マトリックスによって作製された人工血管を、細胞外マトリックスが由来する生物種（例えば、ダチョウ）とは異なる生物種（例えば、ヒト、ブタ）へ移植した場合に、拒絶反応が生じてしまう虞がある。しかしながら、本発明では、細胞外マトリックスから生体に由来する細胞および細胞の構成成分が効率よく除去されているので、このような拒絶反応が生じることを防ぐことができる。
【００５９】
上述したように、本実施の形態の人工血管は、血管組織に対して加圧処理などの処理を行うことによって得られる、細胞外マトリックスによって形成されている。
【００６０】
上記処理の詳細については、後述する〔２−１．架橋工程〕の欄で詳細に説明するので、ここでは、その詳細な説明を省略する。
【００６１】
本実施の形態の人工血管の構成成分は限定されないが、本実施の形態の人工血管は、例えば、少なくともｖｏｎ  Ｗｉｌｌｅｂｒａｎｄ  ｆａｃｔｏｒ、Ｖｉｍｅｎｔｉｎ、α  Ｓｍｏｏｔｈ  ｍｕｓｃｌｅ  ａｃｔｉｎ、および、Ｅｌａｓｔｉｃａ  ｖａｎ  Ｇｉｅｓｏｎ染色によって染色される物質によって形成されていてもよい。
【００６２】
更に具体的には、本実施の形態の人工血管は、少なくともｖｏｎ  Ｗｉｌｌｅｂｒａｎｄ  ｆａｃｔｏｒ、Ｖｉｍｅｎｔｉｎ、α  Ｓｍｏｏｔｈ  ｍｕｓｃｌｅ  ａｃｔｉｎ、Ｅｌａｓｔｉｃａ  ｖａｎ  Ｇｉｅｓｏｎ染色によって染色される物質、コラーゲン、および、エラスチンによって形成されていてもよい。
【００６３】
上記構成によれば、本実施の形態の人工血管がインタクトな状態に極めて近い細胞外マトリックスを含んでいるので、より良く機能する人工血管を実現することができる。
【００６４】
なお、本実施の形態の人工血管が上述した構成成分を含んでいるか否かは、周知の免疫染色法などによって確認することができる。免疫染色に用いる各種抗体も、市販の抗体を用いればよい。
【００６５】
本実施の形態の人工血管は、その断面における内腔の形状を円形と考えた場合に、当該円の直径が４ｍｍ以下であってもよく、３ｍｍ以下であってもよく、２ｍｍ以下であってもよく、１．５ｍｍ以下であってもよく、または、１ｍｍ以下であってもよい。なお、材料となる血管組織を適宜選択することによって、所望の太さの内腔を有する人工血管を実現することができる。
【００６６】
また、本実施の形態の人工血管は、その断面における内腔の面積が、π×２２ｍｍ２以下であってもよく、π×１．５２ｍｍ２以下であってもよく、π×１２ｍｍ２以下であってもよく、π×０．７５２ｍｍ２以下であってもよく、π×０．５２ｍｍ２（π≒３．１４）。なお、この場合には、人工血管の断面における内腔の形状は、真円に限らない。
【００６７】
本実施の形態の人工血管は、その長さは特に限定されないが、例えば、１０ｃｍ以上であってもよく、２０ｃｍ以上であってもよく、３０ｃｍ以上であってもよく、４０ｃｍ以上であってもよく、５０ｃｍ以上であってもよく、６０ｃｍ以上であってもよく、７０ｃｍ以上であってもよく、８０ｃｍ以上であってもよい。人工血管の長さは、好ましくは４０ｃｍ以上であり、より好ましくは８０ｃｍ以上である。
【００６８】
上記構成によれば、臨床でも十分に利用可能な長さの人工血管を実現することができる。例えば、臨床においては、遠く離れた血管の間にバイパスを形成する必要が生じる場合がある。上記構成であれば、このようなバイパスを容易に形成することができる。
【００６９】
上述したサイズの人工血管を作製するためには、人工血管と略同じサイズの血管組織を用いればよい。
【００７０】
つまり、人工血管の材料である血管組織は、その断面における内腔の形状を円形と考えた場合に、当該円の直径が４ｍｍ以下であってもよく、３ｍｍ以下であってもよく、２ｍｍ以下であってもよく、１．５ｍｍ以下であってもよく、または、１ｍｍ以下であってもよい。
【００７１】
また、上記血管組織は、その断面における内腔の面積が、π×２２ｍｍ２以下であってもよく、π×１．５２ｍｍ２以下であってもよく、π×１２ｍｍ２以下であってもよく、π×０．７５２ｍｍ２以下であってもよく、π×０．５２ｍｍ２（π≒３．１４）。なお、この場合には、血管組織の断面における内腔の形状は、真円に限らない。
【００７２】
また、上記血管組織は、その長さは特に限定されないが、例えば、１０ｃｍ以上であってもよく、２０ｃｍ以上であってもよく、３０ｃｍ以上であってもよく、４０ｃｍ以上であってもよく、５０ｃｍ以上であってもよく、６０ｃｍ以上であってもよく、７０ｃｍ以上であってもよく、８０ｃｍ以上であってもよい。血管組織の長さは、好ましくは４０ｃｍ以上であり、より好ましくは８０ｃｍ以上である。
【００７３】
本実施の形態の人工血管では、構成成分である細胞外マトリックスが、架橋剤によって架橋されている。つまり、本実施の形態の人工血管では、網目構造を有する１つの細胞外マトリックス内において、網目構造を形成している線維同士が架橋されている。
【００７４】
上記架橋剤としては特に限定されないが、例えば、グルタルアルデヒド、ポリエチレングリコールのスクシンイミド誘導体またはオキサゾリン系ポリマーであることが好ましい。
【００７５】
上述した架橋剤の中では、ポリエチレングリコールのスクシンイミド誘導体を用いることが、より好ましい。その理由は、ポリエチレングリコールのスクシンイミド誘導体は高分子量体であるために、脱細胞組織の内部へは深く浸透すること無く、血管の外層のみを部位選択的に架橋できるからである。
【００７６】
上述した架橋剤の更に具体的な例として、下記の化学構造にて示す架橋剤（Ｎ−ヒドロキシイミド修飾多分岐型ポリエチレングリコール）を挙げることができる。Ｎ−ヒドロキシイミド修飾多分岐型ポリエチレングリコールの更に具体的な例として、例えば、Ｎ−ヒドロキシイミド修飾８分岐型ポリエチレングリコール（８−ａｒｍ  ＰＥＧ−ＮＨＳ）を挙げることができる。
【００７７】
当該架橋剤であれば、生体内で所望の期間機能した後で分解されるとともに、分解が進むにしたがって、生体内で再生された血管組織と置換されるのみならず、更に、免疫原性が低減した、人工血管を実現することができる。生体内における過剰な炎症反応の惹起は、人工血管の脆弱化を引き起こし、ラプチャーや内膜肥厚による人工血管の閉塞を引き起こす危険性がある。一方、下記の化学構造にて示す架橋剤を用いれば、このような危険性をより確実に回避できる人工血管を実現することができる。
【００７８】
また、当該架橋剤は、脱細胞組織の力学特性を全く変えることがないため、しなやかで破断強度が高い人工血管を実現することができる。
【００７９】
【化１】
2015134159.tif 000002
【００８０】
上記の化学構造において、「ｎ」は１以上のあらゆる整数であり得るが、免疫原性をより低減させるという観点からは、６以上１００以下の整数であることが好ましく、３５以上４５以下の整数であることがより好ましく、３５以上４３以下の整数であることが更に好ましい。
【００８１】
また、上記架橋剤は、８分岐（８−ａｒｍ）構造に限定されるものではない。上記架橋剤は、血管の外層等の特定の部位を選択的に架橋できるものであればよく、化合物の中心構造（ポリエチレングリコール構造）等の変更などにより（例えば、上記の化学式において、「ｍ」は０以上のあらゆる整数であってもよい。）、８分岐以外の多分岐構造をとり得、これらの架橋剤も、「８−ａｒｍ  ＰＥＧ−ＮＨＳ」と同様の効果を奏する。免疫原性をより低減させるという観点からは、分岐の数は、２以上３０以下の整数であることが好ましく、４以上１２以下の整数であることが更に好ましい。
【００８２】
細胞外マトリックスの架橋度は、特に限定されない。架橋度が高いほど、本実施の形態の人工血管は、生体内で分解され難くなり、その結果、生体内に長時間存在することになる。一方、架橋度が低いほど、本実施の形態の人工血管は、生体内で分解され易くなり、その結果、生体内に短時間存在することになる。
【００８３】
本発明は、人工血管の分解速度と血管組織の再生速度とのバランスを取ることによって、生体内で所望の期間機能した後で分解されるとともに、分解が進むにしたがって、生体内で再生された血管組織に置換される人工血管を実現する。このとき、人工血管の分解速度の調節（具体的には、減速）は、主として架橋された細胞外マトリックスによって行われ、血管組織の再生速度の調節（具体的には、加速）は、主として細胞外マトリックスに付加される増殖因子によって行われる。
【００８４】
それ故に、細胞外マトリックスの架橋度は、細胞外マトリックスに付加される増殖因子の量および／または種類などに応じて、適宜、設定することができる。
【００８５】
例えば、細胞外マトリックスに付加される増殖因子による血管組織の再生速度が速い場合には、細胞外マトリックスの架橋度は低くてよい。一方、細胞外マトリックスに付加される増殖因子による血管組織の再生速度が遅い場合には、細胞外マトリックスの架橋度は高くてよい。
【００８６】
細胞外マトリックスの架橋度は、細胞外マトリックスを架橋する方法に応じて、調節することができる。細胞外マトリックスを架橋する具体的な方法としては特に限定されないが、例えば、上述した架橋剤を含む水溶液中に、細胞外マトリックスを浸漬させる方法を挙げることができる。
【００８７】
上記水溶液の具体的な構成としては、例えば、水または生理食塩水などを用いることが可能である。上記水溶液の中では、生理食塩水が好ましい。上記構成であれば、よりインタクトな細胞外マトリックスによって形成された人工血管を実現することができる。
【００８８】
上記水溶液における架橋剤の濃度は、特に限定されないが、０．１重量％以上２０重量％未満であってもよく、０．１重量％以上１０重量％未満であってもよく、０．１重量％以上５重量％未満であってもよく、０．１重量％以上２．５重量％以下であってもよく、０．１重量％以上２．５重量％未満であってもよく、０．１重量％以上２．４重量％以下であってもよく、０．１重量％以上２．３重量％以下であってもよく、０．１重量％以上２．２重量％以下であってもよく、０．１重量％以上２．１重量％以下であってもよく、０．１重量％以上２．０重量％以下であってもよく、０．１重量％以上１．９重量％以下であってもよく、０．１重量％以上１．８重量％以下であってもよく、０．１重量％以上１．７重量％以下であってもよく、０．１重量％以上１．６重量％以下であってもよく、０．１重量％以上１．５重量％以下であってもよく、０．１重量％以上１．４重量％以下であってもよく、０．１重量％以上１．３重量％以下であってもよく、０．１重量％以上１．２重量％以下であってもよく、０．１重量％以上１．１重量％以下であってもよく、０．１重量％以上１．０重量％以下であってもよく、０．１重量％以上０．９重量％以下であってもよく、０．１重量％以上０．８重量％以下であってもよく、０．１重量％以上０．７重量％以下であってもよく、０．１重量％以上０．６重量％以下であってもよい。
【００８９】
更に、上記水溶液における架橋剤の濃度は、上述した各濃度範囲の下限値を、０．１重量％から０．６重量％または５重量％へ変更したものであってもよい。例えば、上記水溶液における架橋剤の濃度は、５重量％以上１０重量％未満であってもよく、５重量％以上２０重量％未満であってもよい。
【００９０】
上記構成であれば、細胞外マトリックスが過度に架橋されることを防止することができ、より良いタイミングにて生体内で分解され得る人工血管を実現することができる。なお、生体内で分解されずに永久に生体内で機能し続けることが意図された人工組織を作製する場合には、２．５重量％よりも高い濃度の架橋剤を含む水溶液を用いて長時間、組織を架橋し、当該組織を人工組織として用いている。
【００９１】
細胞外マトリックスを浸漬させる水溶液の温度としては特に限定されないが、例えば、４℃以上８０℃以下であってもよく、１０℃以上６０℃以下であってもよく、１５℃以上５０℃以下であってもよく、２０℃以上４０℃以下であってもよい。上記温度の中では、２０℃以上４０℃以下が好ましい。上記構成であれば、より良いタイミングで分解され得る人工血管を実現することができる。
【００９２】
細胞外マトリックスを水溶液に浸漬させる時間は特に限定されないが、例えば、１分間以上１４４時間以下であってもよく、３０分間以上１００時間以下であってもよく、１時間以上１００時間以下であってもよく、３時間以上７２時間以下であってもよく、２４時間以上７２時間以下であってもよい。上記時間の中では、１時間以上７２時間以下が好ましい。上記構成であれば、より良いタイミングで分解され得る人工血管を実現することができる。
【００９３】
本実施の形態の人工血管では、構成成分である細胞外マトリックスに対して増殖因子が付加されている。
【００９４】
細胞外マトリックスに対して増殖因子を付加する場合、化学結合（例えば、共有結合など）を介して、細胞外マトリックスに増殖因子を連結させてもよいし、化学結合（例えば、疎水結合や水素結合など）を介して、細胞外マトリックスに増殖因子を吸着させてもよい。つまり、細胞外マトリックスと増殖因子との間の相互作用の様式は、特に限定されない。
【００９５】
上記増殖因子としては特に限定されず、例えば、血管壁または血管の構造の再生を促す増殖因子であればよい。
【００９６】
上記増殖因子の更なる具体例としては、ＦＧＦ（fibroblast growth factor）、ＶＥＧＦ（epidermal growth factor）、ＴＧＦ−β（transforming growth factor-beta）、アンジオポエチンまたはＰＤＧＦ（Platelet-Derived Growth Factor）を挙げることができる。
【００９７】
ＦＧＦの更なる具体例としては、ａＦＧＦ、ｂＦＧＦなどを挙げることができる。
【００９８】
ＴＧＦ−βの更なる具体例としては、ＴＧＦ−β１、ＴＧＦ−β２などを挙げることができる。
【００９９】
細胞外マトリックスに付加されている増殖因子の量は特に限定されず、細胞外マトリックスの架橋度に応じて、適宜、設定することができる。
【０１００】
例えば、細胞外マトリックスに付加されている増殖因子の量は、１本の人工血管あたり、０．０１μｇ以上１００μｇ以下であってもよく、０．１μｇ以上１００μｇ以下であってもよく、０．１μｇ以上１０μｇ以下であってもよく、０．２μｇ以上５μｇ以下であってもよく、０．２５μ以上４．３μ以下であってもよい。
【０１０１】
また、細胞外マトリックスに付加されている増殖因子の量は、１ｇの細胞外マトリックスあたり、０．０１μｇ以上１００μｇ以下であってもよく、０．１μｇ以上１００μｇ以下であってもよく、０．１μｇ以上１０μｇ以下であってもよく、０．２μｇ以上５μｇ以下であってもよく、０．２５μ以上４．３μ以下であってもよい。
【０１０２】
本実施の形態の人工血管では、上述した細胞外マトリックスに、アミノ酸配列（ＰＯＧ）ｎ−Ｘ−（ＲＥＤＶ）ｍ（ここで、ｎおよびｍは、各々１以上の任意の整数であり、Ｘは、０個以上の任意の数の任意のアミノ酸からなるペプチドリンカーである）を含むペプチドが付加され得る。なお、当該アミノ酸配列において「Ｏ」は、ヒドロキシプロリンを示している。
【０１０３】
上記ペプチドは、血栓の形成を抑制する効果を有している。それ故に、上記構成によれば、人工血管内に血栓が形成されることを抑制することができる。細い人工血管には血栓が形成され易いが、上記ペプチドを備えた人工血管では、血栓の形成を著しく抑制することができる。
【０１０４】
例えば、本実施の形態の人工血管が、内腔の直径が短い場合（例えば、４ｍｍ以下）、および／または、比較的長く生体内に存在し得るものである場合には、本実施の形態の人工血管に、上記ペプチドが付加されていることが好ましい。
【０１０５】
上記アミノ酸配列中の「ＰＯＧ」は、細胞外マトリックス中のコラーゲンに対して結合すると考えられるアミノ酸配列であり、上記アミノ酸配列中の「ＲＥＤＶ」（配列番号１）は、人工血管を移植した後で、移植先の細胞（例えば、血管を構成する細胞）に対して結合すると考えられるアミノ酸配列である。
【０１０６】
上記細胞外マトリックスに対して上記ペプチドを付加する場合、化学結合（例えば、共有結合など）を介して、上記細胞外マトリックスに上記ペプチドを連結させてもよいし、化学結合（例えば、疎水結合や水素結合など）を介して、上記細胞外マトリックスに上記ペプチドを吸着させてもよい。つまり、上記細胞外マトリックスと上記ペプチドとの間の相互作用の様式は、特に限定されない。
【０１０７】
上述したペプチドは、アミノ酸配列（ＰＯＧ）ｎ−Ｘ−（ＲＥＤＶ）ｍからなるペプチドであってもよいし、アミノ酸配列（ＰＯＧ）ｎ−Ｘ−（ＲＥＤＶ）ｍからなるペプチドに対して更に別のアミノ酸配列が連結されているペプチドであってもよい。
【０１０８】
別のアミノ酸配列を連結する場合、アミノ酸配列（ＰＯＧ）ｎ−Ｘ−（ＲＥＤＶ）ｍからなるペプチドのＣ末端およびＮ末端の少なくとも一方に、別のアミノ酸配列を連結することが可能である。
【０１０９】
連結される別のアミノ酸配列の具体例としては特に限定されないが、例えば、アミノ酸配列（ＰＯＧ）ｎ−Ｘ−（ＲＥＤＶ）ｍからなるペプチドのＣ末端およびＮ末端の少なくとも一方に、アミノ酸配列（ＰＯＧ）ｎ−Ｘ−（ＲＥＤＶ）ｍからなるペプチドをタンデムに連結してもよい。なお、この場合には、各アミノ酸配列（ＰＯＧ）ｎ−Ｘ−（ＲＥＤＶ）ｍは、同じものであってもよいし、異なるものであってもよい。上記構成によれば、人工血管の内腔に血栓が形成されることを、より効果的に防ぐことができる。
【０１１０】
また、連結される別のアミノ酸配列の具体例としては、例えば、各種タグ（例えば、Ｍｙｃタグ、Ｈｉｓタグ、ＨＡタグ、ＧＳＴタンパク質など）であってもよい。上記構成によれば、アミノ酸配列（ＰＯＧ）ｎ−Ｘ−（ＲＥＤＶ）ｍからなるペプチドを、簡便にかつ純度高く精製することができる。
【０１１１】
また、連結される別のアミノ酸配列の具体例としては、例えば、ＲＧＤＳ配列、または、ＧＶＰＧＩ配列であってもよい。上記構成によれば、細胞接着を促進させる、および／または、内皮細胞の接着および増殖を促進させることができる。
【０１１２】
上述したアミノ酸配列において、ｎおよびｍは、各々独立して、１以上の任意の整数であり得る。
【０１１３】
例えば、ｎは、１以上の整数であればよく特に限定されないが、例えば、１以上２０以下の整数であってもよく、２以上２０以下の整数であってもよく、３以上２０以下の整数であってもよく、４以上２０以下の整数であってもよく、５以上２０以下の整数であってもよく、６以上２０以下の整数であってもよく、７以上２０以下の整数であってもよく、８以上２０以下の整数であってもよく、９以上２０以下の整数であってもよく、１０以上２０以下の整数であってもよい。なお、上述した例ではｎの上限値を２０としたが、これに限定されない。例えば、各場合において、ｎの上限値は、３０であってもよいし、４０であってもよいし、５０であってもよいし、それよりも大きくてもよい。
【０１１４】
一方、ｍは、１以上の整数であればよく特に限定されないが、例えば、１以上５０以下の整数であってもよく、１以上４０以下の整数であってもよく、１以上３０以下の整数であってもよく、１以上２０以下の整数であってもよく、１以上１５以下の整数であってもよく、１以上１０以下の整数であってもよく、１以上５以下の整数であってもよい。勿論、ｍの上限値は、５０よりも大きくてもよい。
【０１１５】
ｎとｍとの組み合わせは、上述したものの全ての組み合わせであり得る。例えば、ｎが「３以上２０以下の整数」でありｍが「１以上１０以下の整数」であってもよいし、ｎが「７以上２０以下の整数」でありｍが「１以上１０以下の整数」であってもよい。当該構成によれば、より良く血栓の形成を防ぐことができる。
【０１１６】
上記アミノ酸配列中の「Ｘ」は、「ＰＯＧ」と「ＲＥＤＶ」とを連結するためのペプチドリンカーである。本実施の形態の人工血管では、「ＰＯＧ」と「ＲＥＤＶ」とを直接連結することも可能であって、この場合には「Ｘ」が省略されることになる。
【０１１７】
上記Ｘの具体的な構成としては特に限定されないが、「ＰＯＧ」や「ＲＥＤＶ」の機能を損なわないものであるとともに、「ＰＯＧ」および「ＲＥＤＶ」を、各々の相手である、コラーゲンおよび細胞に対して効果的に提示し得るものであることが好ましい。
【０１１８】
上記Ｘの具体的な構成としては、例えば、１以上の任意の数のＧ（グリシン）からなるペプチドリンカー、１以上の任意の数のＡ（アラニン）からなるペプチドリンカー、１以上の任意の数のＳ（セリン）からなるペプチドリンカー、または、Ｇ（グリシン）、Ａ（アラニン）およびＳ（セリン）からなる群から選択される少なくとも２種類のアミノ酸からなるペプチドリンカーであることが好ましい。
【０１１９】
上記Ｘの具体的な構成としては、１以上の任意の数のＧ（グリシン）からなるペプチドリンカー、または、１以上の任意の数のＡ（アラニン）からなるペプチドリンカーであることが更に好ましいといえる。
【０１２０】
Ｇ（グリシン）およびＡ（アラニン）は、脂肪族である小さな側鎖を有するアミノ酸である。これらのアミノ酸であれば、側鎖が小さく立体障壁が小さいので、「ＰＯＧ」および「ＲＥＤＶ」を、各々の相手に対して効果的に提示することができる。例えば、これらのアミノ酸であれば、「ＰＯＧ」および「ＲＥＤＶ」が各々の相手と接近および接触することを妨げることが無い。また、これらのアミノ酸であれば、側鎖が小さな脂肪酸であるので、「ＰＯＧ」や「ＲＥＤＶ」の機能に対して影響を与えることを抑えることができる。例えば、これらのアミノ酸であれば、側鎖に大きな極性が存在しないので、「ＰＯＧ」や「ＲＥＤＶ」の立体構造を大きく変化させることが無い。
【０１２１】
上記「Ｘ」が複数のアミノ酸によって形成されている場合、上記「Ｘ」を形成するアミノ酸の数は特に限定されないが、例えば、１個であってもよく、２個であってもよく、３個であってもよく、４個であってもよく、５個であってもよい。勿論、６個以上であってもよい。例えば、上記Ｘとしては、「Ｇ」、「ＧＧ」、「ＧＧＧ」、「ＧＧＧＧ」（配列番号２）、「ＧＧＧＧＧ」（配列番号３）、「Ａ」、「ＡＡ」、「ＡＡＡ」、「ＡＡＡＡ」（配列番号４）または「ＡＡＡＡＡ」（配列番号５）を用いることができるが、勿論、これらに限定されない。
【０１２２】
アミノ酸からなるペプチドリンカーである上記「Ｘ」を省略する場合、「ＰＯＧ」と「ＲＥＤＶ」とを直接連結することも可能であるが、「ＰＯＧ」と「ＲＥＤＶ」とをアミノ酸以外のリンカーによって連結してもよい。
【０１２３】
このようなリンカーとしては特に限定されないが、例えば、糖、脂肪、核酸、または、合成高分子などを挙げることができる。上述したアミノ酸配列（ＰＯＧ）ｎ−Ｘ−（ＲＥＤＶ）ｍからなるペプチドにおいて、「Ｘ」が０個のアミノ酸からなるペプチドリンカーである場合には、「ＰＯＧ」と「ＲＥＤＶ」とを直接連結する場合と、「ＰＯＧ」と「ＲＥＤＶ」とをアミノ酸以外のリンカーによって連結する場合と、が包含される。
【０１２４】
本実施の形態の人工血管では、上述した細胞外マトリックスは、ＤＮａｓｅ処理されたものであることが好ましい。
【０１２５】
上記構成によれば、細胞外マトリックスに残存している細胞、および、細胞の構成成分（具体的にはＤＮＡ）を、より効率良く破壊および除去することができる。細胞外マトリックスからの細胞および細胞の構成成分の除去率が上がれば上がるほど、人工血管を移植したときに起こる様々な問題（例えば、拒絶反応など）を、より良く防ぐことができる。
【０１２６】
なお、ＤＮａｓｅ処理の詳細は、後述する〔２−４．ＤＮａｓｅ処理工程〕の欄にて詳細に説明するので、ここでは、その説明を省略する。
【０１２７】
本実施の形態の人工血管では、上述した細胞外マトリックスは、洗浄液にて洗浄されたものであることが好ましい。
【０１２８】
上記構成によれば、細胞外マトリックスに残存している細胞、および、細胞の構成成分（具体的にはＤＮＡ）を、より効率良く除去することができる。細胞外マトリックスからの細胞および細胞の構成成分の除去率が上がれば上がるほど、人工血管を移植したときに起こる様々な問題（例えば、拒絶反応など）を、より良く防ぐことができる。
【０１２９】
なお、洗浄処理の詳細は、後述する〔２−５．洗浄工程〕の欄にて詳細に説明するので、ここでは、その説明を省略する。
【０１３０】
〔２．人工血管の製造方法〕
本実施の形態の人工血管の製造方法は、架橋工程および増殖因子付加工程を有している。
【０１３１】
また、本実施の形態の人工血管の製造方法は、上記工程以外に、ペプチド付加工程、ＤＮａｓｅ処理工程および洗浄工程からなる群より選択される少なくとも１つの工程を有していてもよい。以下に、各工程について説明する。
【０１３２】
〔２−１．架橋工程〕
本実施の形態の人工血管の製造方法は、生体由来の血管組織から細胞が除去された細胞外マトリックスを、架橋剤によって架橋する架橋工程を含んでいる。
【０１３３】
生体由来の血管組織から細胞が除去された細胞外マトリックスとしては、市販の細胞外マトリックスを用いてもよいし、様々な方法によって作製してもよい。
【０１３４】
生体由来の血管組織から細胞が除去された細胞外マトリックスを作製する場合の具体的な方法は特に限定されず、例えば、生体由来の血管組織を加圧処理することによって細胞が除去された細胞外マトリックスを作製することも可能であるし、生体由来の血管組織を界面活性剤（例えば、ドデシル硫酸ナトリウム、トリトンＸ−１００（登録商標）、または、ソルビタン）にて処理することによって細胞が除去された細胞外マトリックスを作製することも可能であるし、生体由来の血管組織を高塩濃度の溶媒によって処理することによって細胞が除去された細胞外マトリックスを作製することも可能である。
【０１３５】
血管組織を加圧処理することによって得られる細胞外マトリックスは、極めてインタクトな状態に近い細胞外マトリックスであるとともに、効率よく細胞および細胞の構成成分が除去された細胞外マトリックスである。このような細胞外マトリックスを用いて人工血管を作製すれば、基本的に、生体適合性が高く拒絶反応が低い人工血管となり得る。
【０１３６】
上述した生体としては特に限定されないが、例えば、非ヒト動物（例えば、走鳥類、鳥類、または、哺乳類など）を挙げることが可能である。更に、上記哺乳類としては特に限定されないが、例えば、マウス、ラット、ウサギ、ヤギ、ヒツジ、サルなどを揚げることができる。
【０１３７】
上述した生体の中では、走鳥類（例えば、エミュー、キーウィ、ダチョウ、ヒクイドリ、または、レアなど）が好ましいといえる。走鳥類の首は一般的に長く、当該首に存在する頚動脈などの血管は、細く、長く、かつ、分岐が少ない。それ故に、走鳥類の血管を用いて人工血管を作製すれば、より内腔が細く、より長く、かつ、より分岐の無い人工血管を実現することができる。このような人工血管は、臨床の現場において、より有用であるといえる。また、走鳥類などは飼育が容易であるために、多量の血管組織を安定的に供給することもできる。
【０１３８】
上記生体に由来する血管組織としては特に限定されず、動脈であってもよいし、静脈であってもよい。より強度の高い人工血管を実現するという観点からは、上記血管組織は動脈であることが好ましいといえる。一方、より容積の大きな内腔を有する人工血管を実現するという観点からは、上記血管組織は静脈であることが好ましいといえる。それ故に、人工血管の目的に合わせて、血管組織の種類を適宜選択すればよい。
【０１３９】
上記血管組織は、その断面における内腔の形状を円形と考えた場合に、当該円の直径が４ｍｍ以下である。更に具体的には、上記円の直径が、３ｍｍ以下であってもよく、２ｍｍ以下であってもよく、１．５ｍｍ以下であってもよく、または、１ｍｍ以下であってもよい。なお、材料となる血管組織を適宜選択することによって、所望の太さの内腔を有する人工血管を実現することができる。
【０１４０】
上記血管組織は、その断面における内腔の面積が、π×２２ｍｍ２以下であってもよく、π×１．５２ｍｍ２以下であってもよく、π×１２ｍｍ２以下であってもよく、π×０．７５２ｍｍ２以下であってもよく、π×０．５２ｍｍ２以下であってもよい（π≒３．１４）。なお、この場合には、血管組織の断面における内腔の形状は、真円に限らない。
【０１４１】
上記血管組織は、その長さは特に限定されないが、例えば、１０ｃｍ以上であってもよく、２０ｃｍ以上であってもよく、３０ｃｍ以上であってもよく、４０ｃｍ以上であってもよく、５０ｃｍ以上であってもよく、６０ｃｍ以上であってもよく、７０ｃｍ以上であってもよく、８０ｃｍ以上であってもよい。血管組織の長さは、好ましくは４０ｃｍ以上であり、より好ましくは８０ｃｍ以上である。
【０１４２】
上述したように、血管組織に対して加圧処理などの処理を行い、細胞が除去された細胞外マトリックスを作製することも可能である。このとき、略インタクトな状態の細胞外マトリックスが得られるので、本実施の形態の人工血管のサイズと、元々の血管組織のサイズとは、略同じになる。
【０１４３】
例えば、生体由来の血管組織を加圧処理することによって細胞が除去された細胞外マトリックスを作製する場合、血管組織を加圧した後で減圧する時に、化学物質等を使用すること無く、細胞を破裂させて除去するとともに、細胞外マトリックスの構造を圧縮状態から復元する。それ故に、当該方法であれば、より、インタクトな状態に近い細胞外マトリックスを得ることができる。
【０１４４】
上述した血管組織は、外科的な手術によって生体（例えば、非ヒト動物）から摘出して入手することが可能である。また、市販されている既に摘出されている血管組織を購入することによって入手することも可能である。
【０１４５】
上述したように、例えば、生体由来の血管組織を加圧処理することによって、細胞が除去された細胞外マトリックスを作製することが可能である。加圧処理の具体的な方法としては特に限定されず、血管組織から細胞および細胞の構成成分が除去される程度に、血管組織に対して圧力を加えられる方法であればよい。それ故に、適宜、周知の加圧装置を用いることが可能である。
【０１４６】
血管組織に対して加える圧力の大きさは特に限定されないが、例えば、２００ＭＰａ以上１０００ＭＰａ以下であることが好ましく、３００ＭＰａ以上１０００ＭＰａ以下であることが更に好ましく、５００ＭＰａ以上１０００ＭＰａ以下であることが最も好ましい。
【０１４７】
上記構成によれば、血管組織に含まれる細胞を、より効率良く破壊できるとともに、当該破壊された細胞および細胞の構成成分を、より効率よく細胞外マトリックスから除去することができる。細胞外マトリックスからの細胞および細胞の構成成分の除去率が上がれば上がるほど、人工血管を移植したときに起こる様々な問題（例えば、拒絶反応など）を、より良く防ぐことができる。
【０１４８】
血管組織に対して圧力を加える場合の具体的な方法は特に限定されないが、例えば、液体中の血管組織に対して圧力を加えればよい。
【０１４９】
上記液体の具体的な構成としては特に限定されず、例えば、ＰＢＳ（phosphate buffered saline）、または、生理食塩水などを用いることができる。よりインタクトに近い状態の細胞外マトリックスを得て、これによって、より強度の高い人工血管を実現するという観点からは、上記液体は、生理食塩水であることが好ましいといえる。
【０１５０】
生体由来の血管組織を加圧処理することによって細胞が除去された細胞外マトリックスを作製する場合、血管組織の温度を特定の温度に制御してもよいし、特定の温度に制御しなくてもよい。血管組織の温度を特定の温度に制御する場合、例えば、３７℃以上１００℃以下に制御してもよい。上記構成によれば、よりインタクトに使い状態の細胞外マトリックスを得ることができる。
【０１５１】
上述したように、本実施の形態の人工血管の製造方法は、生体由来の血管組織から細胞が除去された細胞外マトリックスを、架橋剤によって架橋する架橋工程を含んでいる。
【０１５２】
上記架橋剤としては特に限定されないが、例えば、グルタルアルデヒド、ポリエチレングリコールのスクシンイミド誘導体またはオキサゾリン系ポリマーであることが好ましい。
【０１５３】
上述した架橋剤の中では、ポリエチレングリコールのスクシンイミド誘導体を用いることが、より好ましい。その理由は、ポリエチレングリコールのスクシンイミド誘導体は高分子量体であるために、脱細胞組織の内部へは深く浸透すること無く、血管の外層のみを部位選択的に架橋できるからである。
【０１５４】
上述した架橋剤の更に具体的な例として、上述した「８−ａｒｍ  ＰＥＧ−ＮＨＳ」を挙げることができる。
【０１５５】
細胞外マトリックスの架橋度は、特に限定されない。架橋度が高いほど、本実施の形態の人工血管は、生体内で分解され難くなり、その結果、生体内に長時間存在することになる。一方、架橋度が低いほど、本実施の形態の人工血管は、生体内で分解され易くなり、その結果、生体内に短時間存在することになる。
【０１５６】
本発明は、人工血管の分解速度と血管組織の再生速度とのバランスを取ることによって、生体内で所望の期間機能した後で分解されるとともに、分解が進むにしたがって、生体内で再生された血管組織に置換される人工血管を実現する。このとき、人工血管の分解速度の調節は、主として架橋された細胞外マトリックスによって行われ、血管組織の再生速度の調節は、主として細胞外マトリックスに付加される増殖因子によって行われる。
【０１５７】
それ故に、細胞外マトリックスの架橋度は、細胞外マトリックスに付加される増殖因子の量および／または種類に応じて、適宜、設定することができる。
【０１５８】
例えば、細胞外マトリックスに付加される増殖因子による血管組織の再生速度が速い場合には、細胞外マトリックスの架橋度は低くてよい。一方、細胞外マトリックスに付加される増殖因子による血管組織の再生速度が遅い場合には、細胞外マトリックスの架橋度は高くてよい。
【０１５９】
細胞外マトリックスの架橋度は、細胞外マトリックスを架橋する方法を調節することによって、所望の値にすることができる。細胞外マトリックスを架橋する具体的な方法としては特に限定されないが、例えば、上述した架橋剤を含む水溶液中に、細胞外マトリックスを浸漬させる方法を挙げることができる。
【０１６０】
上記水溶液の具体的な構成としては、例えば、水または生理食塩水などを用いることが可能である。上記水溶液の中では、生理食塩水が好ましい。上記構成であれば、よりインタクトな細胞外マトリックスによって形成された人工血管を実現することができる。
【０１６１】
上記水溶液における架橋剤の濃度は、特に限定されないが、０．１重量％以上２０重量％未満であってもよく、０．１重量％以上１０重量％未満であってもよく、０．１重量％以上５重量％未満であってもよく、０．１重量％以上２．５重量％以下であってもよく、０．１重量％以上２．５重量％未満であってもよく、０．１重量％以上２．４重量％以下であってもよく、０．１重量％以上２．３重量％以下であってもよく、０．１重量％以上２．２重量％以下であってもよく、０．１重量％以上２．１重量％以下であってもよく、０．１重量％以上２．０重量％以下であってもよく、０．１重量％以上１．９重量％以下であってもよく、０．１重量％以上１．８重量％以下であってもよく、０．１重量％以上１．７重量％以下であってもよく、０．１重量％以上１．６重量％以下であってもよく、０．１重量％以上１．５重量％以下であってもよく、０．１重量％以上１．４重量％以下であってもよく、０．１重量％以上１．３重量％以下であってもよく、０．１重量％以上１．２重量％以下であってもよく、０．１重量％以上１．１重量％以下であってもよく、０．１重量％以上１．０重量％以下であってもよく、０．１重量％以上０．９重量％以下であってもよく、０．１重量％以上０．８重量％以下であってもよく、０．１重量％以上０．７重量％以下であってもよく、０．１重量％以上０．６重量％以下であってもよい。
【０１６２】
更に、上記水溶液における架橋剤の濃度は、上述した各濃度範囲の下限値を、０．１重量％から０．６重量％または５重量％へ変更したものであってもよい。例えば、上記水溶液における架橋剤の濃度は、５重量％以上１０重量％未満であってもよく、５重量％以上２０重量％未満であってもよい。
【０１６３】
上記構成であれば、細胞外マトリックスが過度に架橋されることを防止することができ、より良いタイミングにて生体内で分解され得る人工血管を実現することができる。なお、生体内で分解されずに永久に生体内で機能し続けることが意図された人工組織を作製する場合には、２．５重量％よりも高い濃度の架橋剤を含む水溶液を用いて長時間、組織を架橋し、当該組織を人工組織として用いている。
【０１６４】
細胞外マトリックスを浸漬させる水溶液の温度としては特に限定されないが、例えば、４℃以上８０℃以下であってもよく、１０℃以上６０℃以下であってもよく、１５℃以上５０℃以下であってもよく、２０℃以上４０℃以下であってもよい。上記温度の中では、２０℃以上４０℃以下が好ましい。上記構成であれば、より良いタイミングで分解され得る人工血管を実現することができる。
【０１６５】
細胞外マトリックスを水溶液に浸漬させる時間は特に限定されないが、例えば、１分間以上１４４時間以下であってもよく、３０分間以上１００時間以下であってもよく、１時間以上１００時間以下であってもよく、３時間以上７２時間以下であってもよく、２４時間以上７２時間以下であってもよい。上記時間の中では、１時間以上７２時間以下が好ましい。上記構成であれば、より良いタイミングで分解され得る人工血管を実現することができる。
【０１６６】
〔２−２．増殖因子付加工程〕
本実施の形態の人工血管の製造方法は、細胞外マトリックスに増殖因子を付加する増殖因子付加工程を有している。
【０１６７】
細胞外マトリックスに対して増殖因子を付加する場合、化学結合（例えば、共有結合など）を介して、細胞外マトリックスに増殖因子を連結させてもよいし、化学結合（例えば、疎水結合や水素結合など）を介して、細胞外マトリックスに増殖因子を吸着させてもよい。つまり、細胞外マトリックスと増殖因子との間の相互作用の様式は、特に限定されない。
【０１６８】
細胞外マトリックスに増殖因子を付加する具体的な方法は特に限定されないが、例えば、細胞外マトリックスと増殖因子とを混合することによって、細胞外マトリックスに増殖因子を付加することができる。更に具体的には、増殖因子を含む水溶液中に細胞外マトリックスを浸漬することによって、細胞外マトリックスに増殖因子を付加することができる。
【０１６９】
増殖因子を含む水溶液の具体的な構成としては特に限定されないが、例えば、ＰＢＳ（phosphate buffered saline）、または、生理食塩水などを用いることができる。よりインタクトに近い状態の細胞外マトリックスを得て、これによって、より強度の高い人工血管を実現するという観点からは、上記水溶液は、生理食塩水であることが好ましいといえる。
【０１７０】
上記水溶液中の増殖因子の濃度は特に限定されず、適宜、設定することができる。上記水溶液中の増殖因子の濃度は、例えば、１μｇ／ｍＬ以上１０００μｇ／ｍＬ以下であってもよく、１μｇ／ｍＬ以上５００μｇ／ｍＬ以下であってもよく、１μｇ／ｍＬ以上１００μｇ／ｍＬ以下であってもよく、１μｇ／ｍＬ以上５０μｇ／ｍＬ以下であってもよく、１μｇ／ｍＬ以上４４．７μｇ／ｍＬ以下であってもよい。
【０１７１】
更に、上記水溶液中の増殖因子の濃度は、上述した各濃度範囲の下限値を、１μｇ／ｍＬから、４μｇ／ｍＬまたは４．４７μｇ／ｍＬへ変更したものであってもよい。
【０１７２】
上記増殖因子としては特に限定されず、例えば、血管壁または血管の構造の再生を促す増殖因子であればよい。
【０１７３】
上記増殖因子の更なる具体例としては、ＦＧＦ（fibroblast growth factor）、ＶＥＧＦ（epidermal growth factor）、ＴＧＦ−β（transforming growth factor-beta）、アンジオポエチンまたはＰＤＧＦ（Platelet-Derived Growth Factor）を挙げることができる。
【０１７４】
ＦＧＦの更なる具体例としては、ａＦＧＦ、ｂＦＧＦなどを挙げることができる。
【０１７５】
ＴＧＦ−βの更なる具体例としては、ＴＧＦ−β１、ＴＧＦ−β２などを挙げることができる。
【０１７６】
細胞外マトリックスに付加されている増殖因子の量は特に限定されず、細胞外マトリックスの架橋度に応じて、適宜、設定することができる。
【０１７７】
〔２−３．ペプチド付加工程〕
本実施の形態の人工血管の製造方法は、上記細胞外マトリックスに対して、アミノ酸配列（ＰＯＧ）ｎ−Ｘ−（ＲＥＤＶ）ｍ（ここで、ｎおよびｍは、各々１以上の任意の整数であり、Ｘは、０個以上の任意の数の任意のアミノ酸からなるペプチドリンカーである）を含むペプチドを付加するペプチド付加工程を含んでいてもよい。
【０１７８】
当該ペプチド付加工程は、如何なるタイミングで行ってもよい。例えば、架橋工程の直後、または、増殖因子付加工程の直後に行うことが可能である。
【０１７９】
上記アミノ酸配列（ＰＯＧ）ｎ−Ｘ−（ＲＥＤＶ）ｍを含むペプチドの構成の詳細については既に説明したので、ここでは、その説明を省略する。
【０１８０】
ペプチド付加工程において、細胞外マトリックスに対して上記ペプチドを付加する場合、化学結合（例えば、共有結合など）を介して、細胞外マトリックスに上記ペプチドを連結させてもよいし、化学結合（例えば、疎水結合や水素結合など）を介して、上記細胞外マトリックスに上記ペプチドを吸着させてもよい。つまり、上記細胞外マトリックスと上記ペプチドとの間の相互作用の様式は、特に限定されない。
【０１８１】
細胞外マトリックスにペプチドを付加する具体的な方法は特に限定されないが、例えば、細胞外マトリックスとペプチドとを混合することによって、細胞外マトリックスにペプチドを付加することができる。更に具体的には、ペプチドを含む液体中に細胞外マトリックスを浸漬することによって、細胞外マトリックスにペプチドを付加することができる。
【０１８２】
ペプチドを含む液体の具体的な構成としては特に限定されないが、例えば、ＰＢＳ（phosphate buffered saline）、または、生理食塩水などを用いることができる。よりインタクトに近い状態の細胞外マトリックスを得て、これによって、より強度の高い人工血管を実現するという観点からは、上記液体は、生理食塩水であることが好ましいといえる。
【０１８３】
ペプチド付加工程では、細胞外マトリックスとペプチドとの混合物を加熱しながら、細胞外マトリックスにペプチドを付加してもよい。上記加熱温度としては特に限定されないが、混合物を、例えば３７℃以上１００℃以下に加熱することが好ましく、６０℃以上１００℃以下に加熱することが更に好ましく、６０℃以上８０℃以下に加熱することが更に好ましく、６０℃以上７５℃以下に加熱することが最も好ましい。
【０１８４】
上記構成によれば、細胞外マトリックスに対して上記ペプチドを効率よく付加できるだけでなく、細胞外マトリックスに残存している細胞、および、細胞の構成成分を、より効率良く破壊および除去することができる。
【０１８５】
ペプチド付加工程において、細胞外マトリックスと上記ペプチドとの混合物を加熱する時間としては特に限定されないが、例えば、１分間以上１８０分間以下であることが好ましく、１０分間以上１２０分間以下であることが更に好ましく、３０分間以上６０分間以下であることが最も好ましい。
【０１８６】
上記構成によれば、長すぎず、かつ、短すぎない時間にて混合物を加熱するので、細胞外マトリックスに残存している細胞、および、細胞の構成成分を、より効率良く破壊および除去することができる。
【０１８７】
ペプチド付加工程では、細胞外マトリックスと上記ペプチドとの混合物における上記ペプチドの濃度は特に限定されず、適宜、設定することが可能である。例えば、上記細胞外マトリックスと上記ペプチドとの混合物における上記ペプチドの濃度は、１μＭ以上１Ｍ以下であってもよく、１０μＭ以上１Ｍ以下であってもよく、１００μＭ以上１Ｍ以下であってもよく、１ｍＭ以上１Ｍ以下であってもよく、１０ｍＭ以上１Ｍ以下であってもよく、１００ｍＭ以上１Ｍ以下でもあってもよい。勿論、本発明は、これらの濃度に限定されない。
【０１８８】
上記構成によれば、細胞外マトリックスに対して多量のペプチドを付着させることができるので、人工血管の内腔に血栓が形成されることをより良く防止することができる。
【０１８９】
ペプチド付加工程において細胞外マトリックスとペプチドとの混合物を加熱する場合、当該加熱の後で、混合物の温度を下げる処理を行ってもよい。
【０１９０】
この場合、温度を下げる具体的な方法は特に限定されないが、例えば、加熱された混合物を室温（例えば、２５℃）に放置することによって、徐々に温度を下げてもよい。上記構成によれば、混合物の温度が徐々に低下するので、細胞外マトリックスにペプチドを効率よく付加することができるとともに、急激な温度変化によって生じ得るペプチドの変性を防ぐことができる。
【０１９１】
〔２−４．ＤＮａｓｅ処理工程〕
本実施の形態の人工血管の製造方法は、上記細胞外マトリックスに対して、ＤＮａｓｅ処理を行うＤＮａｓｅ処理工程を有していてもよい。
【０１９２】
上記構成によれば、細胞外マトリックスに残存している細胞、および、細胞の構成成分（具体的にはＤＮＡ）を、より効率良く破壊および除去することができる。細胞外マトリックスからの細胞および細胞の構成成分の除去率が上がれば上がるほど、人工血管を移植したときに起こる様々な問題（例えば、拒絶反応など）を、より良く防ぐことができる。
【０１９３】
上記ＤＮａｓｅ処理工程は、如何なるタイミングで行ってもよい。例えば、架橋工程の直後に行ってもよいし、増殖因子付加工程の直後に行ってもよいし、ペプチド付加工程の直後に行ってもよい。
【０１９４】
ＤＮａｓｅ処理工程におけるＤＮａｓｅ処理は、ＤＮａｓｅ（例えば、市販されている各種ＤＮａｓｅ）が機能し得る液体中に、ＤＮａｓｅおよび上記細胞外マトリックスを加えることによって行うことが可能である。
【０１９５】
上記液体の具体的な構成としては特に限定されず、例えば、ＰＢＳ（phosphate buffered saline）または生理食塩水などに、ＭｇＣｌ２および／またはＣａＣｌ２などの２価イオンの供給源を加えたＤＮａｓｅ処理溶液を用いることができる。よりインタクトに近い状態の細胞外マトリックスを得て、これによってより強度の高い人工血管を実現するという観点からは、上記液体は、生理食塩水であることが好ましいといえる。
【０１９６】
上記ＤＮａｓｅ処理溶液中のＤＮａｓｅの濃度としては特に限定されないが、例えば、１Ｕ／ｍＬ以上１０００Ｕ／ｍＬ以下であってもよく、１０Ｕ／ｍＬ以上５００Ｕ／ｍＬ以下であってもよく、４０Ｕ／ｍＬ以上１００Ｕ／ｍＬ以下であってもよい。
【０１９７】
上記構成であれば、低すぎず、かつ、高すぎないＤＮａｓｅの濃度にてＤＮａｓｅ処理を行うので、細胞外マトリックスに残存している細胞、および、細胞の構成成分（具体的にはＤＮＡ）を、より効率良く破壊および除去することができるのみならず、人工血管に残留するＤＮａｓｅの量を低く抑えることができる。そして、これによって、強度の高い人工血管を実現することができるとともに、人工血管を移植したときに起こる様々な問題（例えば、拒絶反応など）を、より良く防ぐことができる。
【０１９８】
ＤＮａｓｅは、その活性を発現するために２価イオン（例えば、マグネシウムイオンおよび／またはカルシウムイオンなど）を必要とするので、ＤＮａｓｅ処理溶液はＭｇＣｌ２および／またはＣａＣｌ２などの２価イオンの供給源を含んでいることが好ましい。
【０１９９】
上記構成によれば、ＤＮａｓｅ処理溶液中のＤＮａｓｅの活性を上げることができるので、細胞外マトリックスに残存している細胞、および、細胞の構成成分（具体的にはＤＮＡ）を、より効率良く破壊および除去することができる。
【０２００】
上記ＤＮａｓｅ処理溶液中のＭｇＣｌ２およびＣａＣｌ２の濃度としては特に限定されず、用いるＤＮａｓｅの特性に応じて適宜設定することができる。上記ＤＮａｓｅ処理溶液中のＭｇＣｌ２およびＣａＣｌ２の濃度は、例えば、１０ｍＭ以上５０ｍＭ以下であってもよいし、２０ｍＭ以上４０ｍＭ以下であってもよいし、２０ｍＭであってもよい。勿論、本発明は、これらに限定されない。
【０２０１】
ＤＮａｓｅ処理工程におけるＤＮａｓｅ処理の温度は特に限定されず、適宜、設定することができる。上記温度としては、例えば、３５℃以上４０℃以下であってもよいし、３７℃であってもよい。
【０２０２】
ＤＮａｓｅ処理工程におけるＤＮａｓｅ処理の処理時間は特に限定されず、適宜、設定することができる。上記処理時間としては、例えば、６日間以下であることが好ましく、５日間以下であることが更に好ましく、４日間以下であることが更に好ましく、３日間以下であることが最も好ましい。なお、当該処理時間の下限値は特に限定されず、例えば、０．５日間であってもよいし、１日間であってもよい。
【０２０３】
上記構成によれば、よりインタクトな状態に近い細胞外マトリックスによって人工血管が作製されるので、より強度が高い人工血管を実現することができる。
【０２０４】
ＤＮａｓｅ処理工程におけるＤＮａｓｅ処理の処理時間は、後述する洗浄工程の処理時間に応じて設定することもできる。例えば、ＤＮａｓｅ処理工程におけるＤＮａｓｅ処理の処理時間と洗浄工程における処理時間との合計が、６日間以下であることが好ましい。
【０２０５】
上記構成によれば、よりインタクトな状態に近い細胞外マトリックスによって人工血管が作製されるので、より強度が高い人工血管を実現することができる。
【０２０６】
以上、ＤＮａｓｅ処理工程の具体的な構成について説明したが、ＤＮａｓｅ処理工程は、細胞外マトリックスに残存している細胞、および、細胞の構成成分（具体的にはＤＮＡ）を、より効率良く破壊および除去することができる工程であることが好ましい。
【０２０７】
例えば、原材料である細胞外マトリックス（例えば、架橋工程において、架橋する前の細胞外マトリックス）に残存している細胞、および細胞の構成成分の量を１００（１００％）とした場合、ＤＮａｓｅ処理工程は、当該量を、９０（９０％）以下にする工程であることが好ましく、８０（８０％）以下にする工程であることが更に好ましく、７０（７０％）以下にする工程であることが更に好ましく、６０（６０％）以下にする工程であることが更に好ましく、５０（５０％）以下にする工程であることが更に好ましく、４０（４０％）以下にする工程であることが更に好ましく、３０（３０％）以下にする工程であることが更に好ましく、２０（２０％）以下にする工程であることが更に好ましく、１０（１０％）以下にする工程であることが更に好ましく、５（５％）以下にする工程であることが更に好ましく、１（１％）以下にする工程であることが更に好ましいといえる。
【０２０８】
〔２−５．洗浄工程〕
本実施の形態の人工血管の製造方法は、上記細胞外マトリックスに対して洗浄処理を施す洗浄工程を有していてもよい。
【０２０９】
上記構成によれば、細胞外マトリックスに残存している細胞、および、細胞の構成成分（具体的にはＤＮＡ）を、より効率良く除去することができる。細胞外マトリックスからの細胞および細胞の構成成分の除去率が上がれば上がるほど、人工血管を移植したときに起こる様々な問題（例えば、拒絶反応など）を、より良く防ぐことができる。
【０２１０】
上記洗浄工程は、如何なるタイミングで行ってもよい。例えば、架橋工程の直後に行ってもよいし、増殖因子付加工程の直後に行ってもよいし、ペプチド付加工程の直後に行ってもよいし、ＤＮａｓｅ処理工程の直後に行ってもよい。
【０２１１】
洗浄工程における洗浄処理は、洗浄液にて細胞外マトリックスを洗浄することによって行うことができる。更に具体的には、洗浄液中に細胞外マトリックスを浸し、場合によっては更に振とうすることによって、細胞外マトリックスを洗浄すればよい。
【０２１２】
上記洗浄液の具体的な構成は特に限定されないが、例えば、ＰＢＳ（phosphate buffered saline）、または、生理食塩水などを用いることができる。よりインタクトに近い状態の細胞外マトリックスを得て、これによって、より強度の高い人工血管を実現するという観点からは、上記液体は、生理食塩水であることが好ましいといえる。
【０２１３】
上記洗浄液は、ＥＤＴＡ（ethylenediaminetetraacetic acid）を含んでいることが好ましい。上記構成によれば、ＥＤＴＡによって２価イオン（例えば、マグネシウムイオンなど）をキレートすることができ、これによって、ＤＮａｓｅ（例えば、血管組織に由来するＤＮａｓｅおよび／またはＤＮａｓｅ処理工程に用いるＤＮａｓｅなど）などの酵素の活性を抑制することができる。ＤＮａｓｅなどの酵素の活性を抑制することができれば、よりインタクトに近い状態の細胞外マトリックスを得て、これによって、より強度の高い人工血管を実現することができる。
【０２１４】
洗浄液中のＥＤＴＡの濃度は特に限定されないが、例えば、１ｍｇ／Ｌ以上１ｇ／Ｌ以下であってもよく、１０ｍｇ／Ｌ以上１ｇ／Ｌ以下であってもよく、１００ｍｇ／Ｌ以上５００ｍｇ／Ｌ以下であってもよく、５００ｍｇ／Ｌであってもよい。
【０２１５】
洗浄工程における洗浄処理の時間は特に限定されないが、例えば、６日間以下であることが好ましく、５日間以下であることが更に好ましく、４日間以下であることが更に好ましく、３日間以下であることが最も好ましい。なお、当該処理時間の下限値は特に限定されず、例えば、０．５日間であってもよいし、１日間であってもよい。
【０２１６】
上記構成によれば、細胞外マトリックスに残存している細胞、および、細胞の構成成分（具体的にはＤＮＡ）を、より効率良く除去することができるので、人工血管を移植したときに起こる様々な問題（例えば、拒絶反応など）を、より良く防ぐことができる。更に、実施例において示しているように、洗浄処理の時間が長すぎると人工血管の強度が低下する。一方、上記構成によれば、強度が高い人工血管を作製することができる。
【０２１７】
洗浄工程における洗浄処理の温度は特に限定されないが、例えば、４℃以上３７℃以下であってもよいし、４℃であってもよいし、３７℃であってもよい。
【０２１８】
以上、洗浄工程の具体的な構成について説明したが、洗浄工程は、細胞外マトリックスに残存している細胞、および、細胞の構成成分（具体的にはＤＮＡ）を、より効率良く除去することができる工程であることが好ましい。
【０２１９】
例えば、原材料である細胞外マトリックス（例えば、架橋工程において、架橋する前の細胞外マトリックス）に残存している細胞、および細胞の構成成分の量を１００（１００％）とした場合、洗浄工程は、当該量を、９０（９０％）以下にする工程であることが好ましく、８０（８０％）以下にする工程であることが更に好ましく、７０（７０％）以下にする工程であることが更に好ましく、６０（６０％）以下にする工程であることが更に好ましく、５０（５０％）以下にする工程であることが更に好ましく、４０（４０％）以下にする工程であることが更に好ましく、３０（３０％）以下にする工程であることが更に好ましく、２０（２０％）以下にする工程であることが更に好ましく、１０（１０％）以下にする工程であることが更に好ましく、５（５％）以下にする工程であることが更に好ましく、１（１％）以下にする工程であることが更に好ましいといえる。
【実施例】
【０２２０】
＜１．架橋された人工血管の分解抑制−１＞
グルタルアルデヒドによって架橋された人工血管の分解抑制能について検討した。以下に、検討の詳細を説明する。
【０２２１】
ダチョウの頸動脈から採取した血管を生理食塩水中に浸漬した後、当該生理食塩水中の血管にかかる圧力を、６６．７ＭＰａ／ｍｉｎの速度で上昇させた。生理食塩水中の血管に対してかかる圧力が１０００ＭＰａとなった時点で圧力の上昇を停止し、１０分間、生理食塩水中の血管に１０００ＭＰａの圧力をかけた。
【０２２２】
その後、生理食塩水中の血管にかかる圧力を、６６．７ＭＰａ／ｍｉｎの速度で降下させて、常圧にまで戻した。
【０２２３】
その後、上記血管に対して、３日間のＤＮａｓｅ処理（４０Ｕ／ｍＬの濃度にてＤＮａｓｅを含む水溶液を使用）、および、それに続く３日間の洗浄処理（洗浄液として、５００ｍｇ／Ｌ  ＥＤＴＡ、ペニシリンおよびストレプトマイシンを含む生理的食塩水を使用）を行った。
【０２２４】
以上の工程にて、脱細胞化された細胞外マトリックスを入手した。
【０２２５】
その後、脱細胞化された細胞外マトリックスをトリミングして、内径２ｍｍ、長さ５ｍｍの試験用の細胞外マトリックスを作製した。
【０２２６】
その後、室温にて、当該細胞外マトリックスを、２．５重量％、０．６重量％または０重量％の濃度にてグルタルアルデヒド（ＧＡ）（分子量：１００．１２）を含有する水溶液に５分間浸漬した。浸漬した後、細胞外マトリックスを生理食塩水で洗浄した。
【０２２７】
次いで、上記細胞外マトリックスを、２５℃の条件下にて、０．０７５重量％の濃度にてコラゲナーゼを含有する水溶液に浸漬した。なお、コラゲナーゼは、生体内に移植された人工血管を分解する酵素の１つである。浸漬した後、細胞外マトリックスを生理食塩水で洗浄した。
【０２２８】
引張試験機（オートグラフ  ＡＧＳ；島津製作所）を用いて、生理食塩水で洗浄した各細胞外マトリックスの破断強度を測定した。そして、測定された破断強度に基づいて、Ｓｔｒｅｓｓ−Ｓｔｒａｉｎ曲線を作成した。
【０２２９】
なお、破断強度の測定方法は、引張試験機に添付のプロトコールにしたがった。具体的には、長さ５ｍｍの血管を寝かせて当該血管の内腔に針金を挿入し、当該針金を、略円形である血管断面の円周方向へ引っ張った時の血管の強度を測定した。
【０２３０】
図１に試験結果を示す。図１において、「白抜きの四角形」は、０重量％の濃度にてグルタルアルデヒドを含有する水溶液を用いた場合の試験結果を示し、「塗りつぶした四角形」は、０．６重量％の濃度にてグルタルアルデヒドを含有する水溶液を用いた場合の試験結果を示し、「三角形」は、２．５重量％の濃度にてグルタルアルデヒドを含有する水溶液を用いた場合の試験結果を示している。また、図１において、縦軸は、破断強度の相対値を示し、横軸は、コラゲナーゼを含有する水溶液に細胞外マトリックスを浸漬した時間を示している。
【０２３１】
図１から明らかなように、０重量％の濃度にてグルタルアルデヒドを含有する水溶液に浸漬させた細胞外マトリックスでは、１２時間のコラゲナーゼによる処理によって、破断強度が略１０％にまで低下した。
【０２３２】
０．６重量％の濃度にてグルタルアルデヒドを含有する水溶液に浸漬させた細胞外マトリックスでは、１２時間のコラゲナーゼによる処理によって、破断強度が略６０％にまで低下した。
【０２３３】
２．５重量％の濃度にてグルタルアルデヒドを含有する水溶液に浸漬させた細胞外マトリックスでは、１２時間のコラゲナーゼによる処理によって、破断強度が略８０％にまで低下した。
【０２３４】
以上の結果は、水溶液中のグルタルアルデヒドの濃度（換言すれば、細胞外マトリックスの架橋の程度）を調節することによって、コラゲナーゼに対する人工血管の耐性（換言すれば、生体内における人工血管の分解速度）を調節することができることを示している。なお、生体内における人工血管の適切な分解速度を実現するためには、水溶液中のグルタルアルデヒドの濃度は、０重量％よりも高く、２．５重量％以下であることが好ましいといえる。
【０２３５】
＜２．架橋された人工血管の分解抑制−２＞
グルタルアルデヒド、または、ＮＨＳにて活性化された８分岐を有するポリエチレングリコール、によって架橋された人工血管の分解抑制能について検討した。以下に、検討の詳細を説明する。
【０２３６】
ダチョウの頸動脈から採取した血管を生理食塩水中に浸漬した後、当該生理食塩水中の血管にかかる圧力を、６６．７ＭＰａ／ｍｉｎの速度で上昇させた。生理食塩水中の血管に対してかかる圧力が１０００ＭＰａとなった時点で圧力の上昇を停止し、１０分間、生理食塩水中の血管に１０００ＭＰａの圧力をかけた。
【０２３７】
その後、生理食塩水中の血管にかかる圧力を、６６．７ＭＰａ／ｍｉｎの速度で降下させて、常圧にまで戻した。
【０２３８】
その後、上記血管に対して、３日間のＤＮａｓｅ処理（４０Ｕ／ｍＬの濃度にてＤＮａｓｅを含む水溶液を使用）、および、それに続く３日間の洗浄処理（洗浄液として、５００ｍｇ／Ｌ  ＥＤＴＡ、ペニシリンおよびストレプトマイシンを含む生理的食塩水を使用）を行った。
【０２３９】
以上の工程にて、脱細胞化された細胞外マトリックスを入手した。
【０２４０】
その後、脱細胞化された細胞外マトリックスをトリミングして、内径２ｍｍ、長さ５ｍｍの試験用の細胞外マトリックスを作製した。
【０２４１】
その後、室温にて、当該細胞外マトリックスを、２．５重量％または０．６重量％の濃度にてグルタルアルデヒド（分子量：１００．１２）を含有する水溶液に５分間浸漬した。
【０２４２】
また、上記試験とは別に、室温にて、当該細胞外マトリックスを、１重量％の濃度にて８分岐構造をもつ８−ａｒｍＰＥＧ−ＮＨＳ（日本油脂（株））（分子量：１５０００）を含有する水溶液に５分間または３時間浸漬した。
【０２４３】
浸漬した後、細胞外マトリックスを生理食塩水で洗浄した。
【０２４４】
引張試験機（オートグラフ  ＡＧＳ；島津製作所）を用いて、当該生理食塩水で洗浄した各細胞外マトリックス（コラゲナーゼ処理を施す前の細胞外マトリックス）の破断強度を測定した。なお、破断強度の測定方法は、引張試験機に添付のプロトコールにしたがった。破断強度の測定方法については既に説明したので、ここでは、その説明を省略する。
【０２４５】
次いで、上記細胞外マトリックスを、３７℃の条件下にて２時間、０．０７５重量％の濃度にてコラゲナーゼを含有する水溶液に浸漬した。なお、コラゲナーゼは、生体内に移植された人工血管を分解する酵素の１つである。浸漬した後、細胞外マトリックスを生理食塩水で洗浄した。
【０２４６】
引張試験機（オートグラフ  ＡＧＳ；島津製作所）を用いて、当該生理食塩水で洗浄した各細胞外マトリックス（コラゲナーゼ処理を施した後の細胞外マトリックス）の破断強度を測定した。なお、破断強度の測定方法は、引張試験機に添付のプロトコールにしたがった。破断強度の測定方法については既に説明したので、ここでは、その説明を省略する。
【０２４７】
図２に、コラゲナーゼ処理を施す前の細胞外マトリックスの破断強度に対する、コラゲナーゼ処理を施した後の細胞外マトリックスの破断強度の相対比を示す。なお、図２の一番左側の「Ｎａｔｉｖｅ」は、脱細胞した血管の結果を示している。一方、図２の左から２番目の「Ｎａｔｉｖｅ」は、記載した条件のコラゲナーゼにより処理した血管の結果を示している。
【０２４８】
図２から明らかなように、２．５重量％の濃度にてグルタルアルデヒドを含有する水溶液に浸漬させた細胞外マトリックスでは、コラゲナーゼ処理を施す前後の破断強度が同程度の値であった。
【０２４９】
一方、０．６重量％の濃度にてグルタルアルデヒドを含有する水溶液に浸漬させた細胞外マトリックスでは、コラゲナーゼ処理を施した後の破断強度は、コラゲナーゼ処理を施す前の破断強度の略７５％の値であった。
【０２５０】
また、１重量％の濃度にて８分岐構造をもつ８−ａｒｍＰＥＧ−ＮＨＳを含有する水溶液に３時間間浸漬させた細胞外マトリックスでは、０．６重量％の濃度にてグルタルアルデヒドを含有する水溶液に浸漬させた細胞外マトリックスと略同じ試験結果が得られた。
【０２５１】
更に、０．６重量％の濃度にてグルタルアルデヒドを含有する水溶液に浸漬させた細胞外マトリックスの破断強度、および、１重量％の濃度にて８分岐構造をもつ８−ａｒｍＰＥＧ−ＮＨＳを含有する水溶液に３時間間浸漬させた細胞外マトリックスの破断強度は、架橋していない細胞外マトリックスの破断強度とくらべて、酵素に対して有意（ｐ＜０．０４）な耐性を有していることが明らかになった。
【０２５２】
＜３．架橋された人工血管の分解抑制−３＞
Ｆ−Ｆ  ｂｙｐａｓｓ  ｇｒａｆｔ（Femoral Femoral crossover bypass graft）移植によって、グルタルアルデヒドによって架橋された人工血管の分解抑制能について検討した。以下に、検討の詳細を説明する。
【０２５３】
ダチョウの頸動脈から採取した血管を生理食塩水中に浸漬した後、当該生理食塩水中の血管にかかる圧力を、６６．７ＭＰａ／ｍｉｎの速度で上昇させた。生理食塩水中の血管に対してかかる圧力が１０００ＭＰａとなった時点で圧力の上昇を停止し、１０分間、生理食塩水中の血管に１０００ＭＰａの圧力をかけた。
【０２５４】
その後、生理食塩水中の血管にかかる圧力を、６６．７ＭＰａ／ｍｉｎの速度で降下させて、常圧にまで戻した。
【０２５５】
その後、上記血管に対して、３日間のＤＮａｓｅ処理（４０Ｕ／ｍＬの濃度にてＤＮａｓｅを含む水溶液を使用）、および、それに続く３日間の洗浄処理（洗浄液として、５００ｍｇ／Ｌ  ＥＤＴＡ、ペニシリンおよびストレプトマイシンを含む生理的食塩水を使用）を行った。
【０２５６】
以上の工程にて、脱細胞化された細胞外マトリックスを入手した。
【０２５７】
図３に、以上のようにして得られた細胞外マトリックスのヘマトキシリン・エオシン染色の像を示す。
【０２５８】
図３から明らかなように、洗浄した後の細胞外マトリックスには、核または細胞質（換言すれば、細胞）に対応する染色像が観察されなかった。つまり、洗浄した後の細胞外マトリックスからは、効果的に細胞および細胞の構成成分が除去されているとともに、細胞外マトリックスの構造が維持されていることが明らかになった。
【０２５９】
次いで、上記細胞外マトリックスを、１０μＭの濃度にてポリペプチド（（ＰＯＧ）７−ＧＧＧ−ＲＥＤＶ）（配列番号６）を含有する生理食塩水に浸漬した状態にて、１時間６０℃に加熱した後で徐冷した。これによって、上記ポリペプチドを、細胞外マトリックスの内腔に付加した。
【０２６０】
更に、ポリペプチドが付加された細胞外マトリックスを、０重量％の濃度にてグルタルアルデヒドを含有する水溶液、または、０．６重量％の濃度にてグルタルアルデヒドを含有する水溶液に５分間浸漬した。浸漬した後、細胞外マトリックスを１Ｌの生理食塩水で洗浄した。そして、当該細胞外マトリックスを、以下に説明するＦ−Ｆ  ｂｙｐａｓｓ  ｇｒａｆｔ移植に用いた。
【０２６１】
図４を用いて、Ｆ−Ｆ  ｂｙｐａｓｓ  ｇｒａｆｔ移植の概要について説明する。
【０２６２】
図４に示すように、まず、右足側の大腿部の動脈（ＲＦＡ）を、縫合することによって閉じた。これによって、縫合した箇所から足先側への血流を阻害した。
【０２６３】
同時に、上述した細胞外マトリックス（換言すれば、人工血管）を用いて、左足側の大腿部の動脈（ＬＦＡ）から、右足側の大腿部の動脈へバイパス経路を形成した。これによって、バイパス経路を介して、縫合した箇所から足先側への血流を復活させた。
【０２６４】
移植手術後のブタについては、手術した箇所を縫合した状態で飼育を継続し、手術後の経過を観察した。
【０２６５】
移植手術後３週間目に、超音波エコーによって、移植された人工血管を流れる血流の有無を調べた。
【０２６６】
図５に超音波エコーの結果を示す。図５に示すように、０．６重量％の濃度にてグルタルアルデヒドを含有する水溶液に浸漬された細胞外マトリックスでは、血流に由来するドップラー画像が確認された。
【０２６７】
更に、移植手術４週間目に、移植された人工血管を摘出するとともに、引張試験機（オートグラフ  ＡＧＳ；島津製作所）を用いて、当該人工血管の破断強度を測定した。なお、破断強度の測定方法は、引張試験機に添付のプロトコールにしたがった。破断強度の測定方法については既に説明したので、ここでは、その説明を省略する。
【０２６８】
図６に試験結果を示す。図６において、「Ｃｏｎｔｒｏｌ」は、脱細胞化処理した血管の結果を示している。
【０２６９】
図６から明らかなように、０重量％の濃度にてグルタルアルデヒドを含有する水溶液に浸漬された細胞外マトリックスでは、移植前の略１０％にまで破断強度が低下していた。
【０２７０】
一方、０．６重量％の濃度にてグルタルアルデヒドを含有する水溶液に浸漬された細胞外マトリックスでは、移植前の略６０％にまで破断強度が低下していた。
【０２７１】
つまり、ｉｎ−ｖｉｖｏにおいても、細胞外マトリックスを架橋することによって、人工血管の分解速度を調節することができることが明らかになった。
【０２７２】
＜４．増殖因子が付加されている人工血管の作製＞
ダチョウの頸動脈から採取した血管を生理食塩水中に浸漬した後、当該生理食塩水中の血管にかかる圧力を、６６．７ＭＰａ／ｍｉｎの速度で上昇させた。生理食塩水中の血管に対してかかる圧力が１０００ＭＰａとなった時点で圧力の上昇を停止し、１０分間、生理食塩水中の血管に１０００ＭＰａの圧力をかけた。
【０２７３】
その後、生理食塩水中の血管にかかる圧力を、６６．７ＭＰａ／ｍｉｎの速度で降下させて、常圧にまで戻した。
【０２７４】
その後、上記血管に対して、３日間のＤＮａｓｅ処理（４０Ｕ／ｍＬの濃度にてＤＮａｓｅを含む水溶液を使用）、および、それに続く３日間の洗浄処理（洗浄液として、５００ｍｇ／Ｌ  ＥＤＴＡ、ペニシリンおよびストレプトマイシンを含む生理的食塩水を使用）を行った。
【０２７５】
以上の工程にて、脱細胞化された細胞外マトリックスを入手した。
【０２７６】
その後、脱細胞化された細胞外マトリックスをトリミングして、内径２ｍｍ、長さ５ｍｍの試験用の細胞外マトリックスを作製した。
【０２７７】
一方、ｂＦＧＦ製剤（組換ｂＦＧＦ（トラフェルミン）、１００μｇ／ｍＬ、科研製薬）を、周知のクロラミンＴ法により、Ｉ１２５（３７０ｋＢｑ）によって放射線ラベル化した。
【０２７８】
上述した試験用の細胞外マトリックスを、放射線ラベル化されたｂＦＧＦを含む水溶液中に１５分間浸漬した後、生理食塩水によって洗浄した。なお、放射線ラベル化されたｂＦＧＦを含む水溶液としては、０μｇ／ｍＬの濃度にてｂＦＧＦを含む水溶液と、４．４７μｇ／ｍＬの濃度にてｂＦＧＦを含む水溶液と、４４．７μｇ／ｍＬの濃度にてｂＦＧＦを含む水溶液と、を用いた。
【０２７９】
細胞外マトリックスに付加されているｂＦＧＦの量を、γカウンターによって測定されたγ線量に基づいて算出した。
【０２８０】
図７に試験結果を示す。具体的に、図７には、０μｇ／ｍＬの濃度にてｂＦＧＦを含む水溶液、４．４７μｇ／ｍＬの濃度にてｂＦＧＦを含む水溶液、および、４４．７μｇ／ｍＬの濃度にてｂＦＧＦを含む水溶液の各々を用いた場合の試験結果を示している。更に具体的に、図７には、各水溶液について、３つのデータが示されており、当該３つのデータは、図７の左側から順に、「生理食塩水によって洗浄されていない細胞外マトリックスに付加されているｂＦＧＦの量」、「生理食塩水によって３回洗浄された後の細胞外マトリックスに付加されているｂＦＧＦの量」、「生理食塩水によって６時間洗浄された後の細胞外マトリックスに付加されているｂＦＧＦの量」となっている。
【０２８１】
図７に示すように、４４．７μｇ／ｍＬの濃度にてｂＦＧＦを含む水溶液を用いた場合には、細胞外マトリックスに対して、略４．３μｇのｂＦＧＦが付加された。一方、４．４７μｇ／ｍＬの濃度にてｂＦＧＦを含む水溶液を用いた場合には、細胞外マトリックスに対して、略０．２５μｇのｂＦＧＦが付加された。
【０２８２】
更に、図７に示すように、細胞外マトリックスとｂＦＧＦとの結合は強く、生理食塩水程度の洗浄では、当該結合が解離しないことが明らかになった。つまり、生体内においても、細胞外マトリックスとｂＦＧＦとの結合が安定して維持され得ることが明らかになった。
【０２８３】
正電荷を有するｂＦＧＦは、細胞外マトリックス内の負電荷を有する部分へ、静電的に吸着していると考えられる。このことは、細胞外マトリックスを架橋して細胞外マトリックス内のカルボキシル基の量を調節することによって、細胞外マトリックスに付加されるｂＦＧＦの量を調節可能であることを示唆している。
【０２８４】
＜５．増殖因子が付加されている人工血管の組織再生誘導効果−１＞
上記＜３．増殖因子が付加されている人工血管の作製＞にしたがって、増殖因子が付加されている人工血管を作製した。なお、当該実施例では、細胞外マトリックスを浸漬させる水溶液として、０μｇ／ｍＬの濃度にてｂＦＧＦを含む水溶液、５０μｇ／ｍＬの濃度にてｂＦＧＦを含む水溶液、または、５００μｇ／ｍＬの濃度にてｂＦＧＦを含む水溶液を用いた。
【０２８５】
作製した人工血管を、７週齢のＳＤラットの背中皮下へ移植した。
【０２８６】
そして、１週間後に移植した人工血管を摘出して、人工血管の周囲に誘導されている組織の様子を観察した。
【０２８７】
図８（ａ）〜図８（ｃ）に、観察結果を示す。具体的に、図８（ａ）は、０μｇ／ｍＬの濃度にてｂＦＧＦを含む水溶液を用いて作製された人工血管の様子を示し、図８（ｂ）は、５０μｇ／ｍＬの濃度にてｂＦＧＦを含む水溶液を用いて作製された人工血管の様子を示し、図８（ｃ）は、５００μｇ／ｍＬの濃度にてｂＦＧＦを含む水溶液を用いて作製した人工血管の様子を示している。
【０２８８】
図８（ａ）〜図８（ｃ）に示すように、増殖因子が付加されている人工血管の場合には、人工血管の分解が進むとともに、血管組織の再生を誘導できることが明らかになった。
【０２８９】
＜６．増殖因子が付加されている人工血管の組織再生誘導効果−２＞
上述した＜４．増殖因子が付加されている人工血管の作製＞にて作製した人工血管（具体的には、４４．７μｇ／ｍＬの濃度にてｂＦＧＦを含む水溶液を用いて作製した人工血管であって、生理食塩水によって６時間洗浄された人工血管）を、Ｆ−Ｆ  ｂｙｐａｓｓ  ｇｒａｆｔ移植によって、ブタへ移植した。
【０２９０】
移植手術後、経時的に、超音波エコーによって、移植された人工血管を流れる血流の有無を調べた。
【０２９１】
移植後、３週間および９週間において、図５に示したデータと同様に、血流に由来するドップラー画像が確認された。
【０２９２】
＜７．架橋された人工血管の力学強度の変化＞
ダチョウの頸動脈から採取した動脈を超高圧処理法にて脱細胞化した。
【０２９３】
その後、ｉ）臨床で一般的に用いられているグルタルアルデヒド（ＧＡ）架橋法に従って、脱細胞化された血管を０．６％のグルタルアルデヒド溶液中に室温にて５分間浸漬してから生理食塩水で洗浄した人工血管と、ｉｉ）脱細胞化された血管を１．０％の８ａｒｍ  ＰＥＧ−ＮＨＳ（化学構造中の「ｎ」は約４２、「ｍ」は４）水溶液中に３７℃にて３時間浸漬してから洗浄した人工血管と、を作製した。
【０２９４】
その後、両方の人工血管を０．０７５％のコラゲナーゼ水溶液に浸漬し、経時的に、人工血管の破断強度を測定した。なお、破断強度の測定は、既に説明した方法にしたがって行った。
【０２９５】
試験結果を、図９に示す。なお、図９では、横軸にコラゲナーゼの処理時間を示し、縦軸に破断強度を示している。
【０２９６】
未架橋の人口血管では、２時間のコラゲナーゼ処理によって破断強度が５０％程度にまで低下し、１２時間のコラゲナーゼ処理によって破断強度が数％程度にまで低下した。
【０２９７】
これに対して、０．６％のグルタルアルデヒド溶液を用いて架橋した人工血管では、コラゲナーゼ処理の時間によらず、破断強度がほぼ一定の値を示した。
【０２９８】
一方、８ａｒｍ  ＰＥＧ−ＮＨＳ水溶液を用いて架橋した人工血管では、２時間のコラゲナーゼ処理では、０．６％のグルタルアルデヒド溶液を用いて架橋した人工血管と同程度の破断強度を維持したが、１２時間のコラゲナーゼ処理では、未架橋の人口血管と同様に破断強度が数％程度にまで低下した（換言すれば、分解された）。
【０２９９】
以上の結果より、８ａｒｍ  ＰＥＧ−ＮＨＳ水溶液を用いて架橋した人工血管は、短時間のコラゲナーゼ処理に対しては分解耐性を示すものの、分解特性を保持していることが明らかになった。
【０３００】
＜８．架橋された人工血管の免疫応答＞
上述した＜７＞と同様に架橋した人工血管を作製して、当該人工血管をラット皮下へ埋入した。
【０３０１】
具体的には、両端を吻合した長さ１ｃｍの人口血管をラットの背部皮下組織へと挿入し、移植してから１ヶ月後に、背部皮下組織の断面をＨＥ染色およびＣＤ６８染色し、マクロファージの応答について検討した。
【０３０２】
試験結果を、図１０に示す。
【０３０３】
未架橋の人口血管の場合、移植後２週間で、人工血管の内部にまで細胞が浸潤しており、この細胞はＣＤ６８陽性であることが明らかになった。このことから、未架橋の人工血管では、マクロファージが組織へ浸潤していることが明らかになった。
【０３０４】
一方、８ａｒｍ  ＰＥＧ−ＮＨＳ水溶液を用いて架橋した人工血管、および、０．６％のグルタルアルデヒド溶液を用いて架橋した人工血管の場合、移植後４週間でも、人工血管の内部への細胞の浸潤は勿論のこと、人工血管の周辺組織における細胞の集積も認められなかった。
【０３０５】
以上の結果より、８ａｒｍ  ＰＥＧ−ＮＨＳ水溶液を用いて架橋した人工血管は、０．６％のグルタルアルデヒド溶液を用いて架橋した人工血管と同様に、マクロファージの応用や細胞浸潤を完全に抑制できることが明らかになった。
【産業上の利用可能性】
【０３０６】
本発明は、生体等に移植可能な人工血管に利用することができる。本発明の人工血管は、動脈用の人工血管として利用することができ、静脈用の人工血管としても利用することができる。また、本発明の人工血管は、細胞外マトリックスが由来する生物と異なる種の生物に対して移植するための人工血管として利用することができ、細胞外マトリックスが由来する生物と同じ種の生物に対して移植するための人工血管としても利用することができる。
【図１】
2015134159.tif 000003
【図２】
2015134159.tif 000004
【図４】
2015134159.tif 000005
【図６】
2015134159.tif 000006
【図７】
2015134159.tif 000007
【図９】
2015134159.tif 000008
【図３】
2015134159.tif 000009
【図５】
2015134159.tif 000010
【図８】
2015134159.tif 000011
【図１０】
2015134159.tif 000012
【配列表】
2015134159000001.app